(57)【要約】【課題】  透明被膜成分と基本色材とからなる非隠蔽性塗料について、透明被膜成分と各基本色材の適切な配合比を算出あるいは指示できる色合わせ方法、色合わせ装置、及びプログラムを提供する。【解決手段】  透明被膜成分と基本色材とからなり下地材に塗布する非隠蔽性塗料の色合わせ方法は、明度Ｌ＊STを含む見本色データを取得し、下地材の明度Ｌ＊0を取得し、見本色データに近似した色の近似色サンプル塗装物データを選択し、明度Ｌ＊0及びＬ＊STと近似色サンプル塗装物の明度Ｌ＊と近似色サンプル塗料における各基本色材の合計配合比Ｄとを用い、近似色サンプル塗料とは各基本色材同士の配合割合が同じで、合計配合比ＤREが異なる推薦塗料の推薦配合比を得る。【選択図】  図３
2005098980.tif 000002
【特許請求の範囲】
【請求項１】
透明被膜成分と１または複数の基本色材とからなり下地材に塗布する非隠蔽性塗料の色合わせ方法であって、
色見本に関し、明度Ｌ＊STを含む見本色データを取得する見本色データ取得ステップと、
上記下地材の明度Ｌ＊0を取得する下地材明度取得ステップと、
上記見本色データで表される色に近似した色を有する近似色塗装物の近似色塗装物データであって、この近似色塗装物に塗布した非隠蔽性の近似色塗料の透明被膜成分と各基本色材の配合比を含む近似色塗装物データを取得する近似色データ取得ステップと、
上記明度Ｌ＊0及びＬ＊STと上記近似色塗装物データから得た上記近似色塗装物の明度Ｌ＊と上記近似色塗料における各基本色材の合計配合比Ｄとを用いて、上記近似色塗料とは、各基本色材同士の配合割合が同じで、各基本色材の合計配合比ＤREが異なる推薦塗料の推薦配合比を得る推薦配合比算出ステップと、を含む
非隠蔽性塗料の色合わせ方法。
【請求項２】
透明被膜成分と１または複数の基本色材とからなり下地材に塗布する非隠蔽性塗料の色合わせ方法であって、
色見本に関し、明度Ｌ＊STを含む見本色データを取得する見本色データ取得ステップと、
上記下地材の明度Ｌ＊0を取得する下地材明度取得ステップと、
上記下地材に予め非隠蔽のサンプル塗料を塗布したサンプル塗装物に関するサンプル塗装物データであって、塗布したサンプル塗料における透明皮膜成分及び各基本色材の配合比データ及びこのサンプル塗装物の色データを有する複数のサンプル塗装物データの中から、上記見本色データで表される色に近似した色を有する近似色サンプル塗装物の近似色サンプル塗装物データを選択するサンプル選択ステップと、
上記明度Ｌ＊0及びＬ＊STと上記近似色サンプル塗装物データから得た上記近似色サンプル塗装物の明度Ｌ＊と近似色サンプル塗料における各基本色材の合計配合比Ｄとを用いて、上記近似色サンプル塗料とは、各基本色材同士の配合割合が同じで、各基本色材の合計配合比ＤREが異なる推薦塗料の推薦配合比を得る推薦配合比算出ステップと、を含む
非隠蔽性塗料の色合わせ方法。
【請求項３】
透明被膜成分と１または複数の基本色材とからなり下地材に塗布する非隠蔽性塗料の色合わせ方法であって、
色見本に関し、明度Ｌ＊STを含む見本色データを取得する見本色データ取得ステップと、
透明皮膜成分及び各基本色材の配合比データが既知で非隠蔽性の既知配合塗料であって、この既知配合塗料を上記下地材に塗布した出発塗装物が上記色見本と近似した色を呈する既知配合塗料について、上記配合比データを取得する既知塗料データ取得ステップと、
上記下地材に上記既知配合塗料を塗布した出発塗装物に関し、この出発塗装物の明度Ｌ＊を含む色データまたは上記明度Ｌ＊を算出可能な色データを含む出発塗装物データを取得する出発塗装物データ取得ステップと、
上記下地材の明度Ｌ＊0を取得する下地材明度取得ステップと、
上記明度Ｌ＊0及びＬ＊STと上記出発塗装物の明度Ｌ＊と上記既知配合塗料における各基本色材の合計配合比Ｄとを用いて、上記既知配合塗料とは、各基本色材同士の配合割合が同じで、各基本色材の合計配合比ＤREが異なる推薦塗料の推薦配合比を得る推薦配合比算出ステップと、を有する
非隠蔽性塗料の色合わせ方法。
【請求項４】
請求項１〜請求項３のいずれか１項に記載の非隠蔽性塗料の色合わせ方法であって、
前記推薦配合比を得る推薦配合比算出ステップは、
前記明度Ｌ＊、Ｌ＊0、及び前記合計配合比Ｄを用いて、定数Ｋ及び指数ｎを決定す
る定数指数決定ステップと、
前記明度Ｌ＊ST、及び上記定数Ｋ及び指数ｎを用いて、推薦塗料の合計配合比ＤREを下記式（１）に従って決定する合計配合比決定ステップと、を含む
ＤRE＝n√（（Ｌ*0−Ｌ*ST）／Ｋ）  …式（１）
非隠蔽性塗料の色合わせ方法。
【請求項５】
請求項１〜請求項４のいずれか１項に記載の非隠蔽性塗料の色合わせ方法によって前記透明被膜成分及び各基本色材の前記推薦配合比を得る第１色合わせステップと、
上記推薦配合比に従って前記推薦塗料を調合する試作調合ステップと、
前記下地材に、上記推薦塗料を塗布して、試験塗装物を作製する試験塗装ステップと、
上記試験塗装物の明度Ｌ＊TRを含む色データを取得する試作色データ取得ステップと、
前記見本色データと上記試験塗装物の色データとを比較し、色に関する差異が所定範囲内であるか否かを判断する差異判断ステップと、を備え、
上記差異判断ステップにおいて、
上記色に関する差異が所定範囲内でないと判断した場合には、前記推薦配合比算出ステップに戻り、
前記明度Ｌ＊に代えて、上記明度Ｌ＊TRを用い、
前記近似色塗料、前記近似色サンプル塗料、または前記既知配合塗料における各基本色材の合計配合比Ｄに代えて、上記推薦塗料における各基本色材の合計配合比ＤREを用い、
前記近似色塗装物データ、前記近似色サンプル塗装物データ、または前記出発塗装物データと前記既知配合塗料の配合比とに代えて、上記試験塗装物の色データ及び上記推薦塗料にかかる推薦配合比を用いて、
再度新たに、推薦塗料の推薦配合比を算出し、
色に関する差異が所定範囲内であると判断した場合には、色合わせを終了する
非隠蔽性塗料の色合わせ方法。
【請求項６】
請求項５に記載の非隠蔽性塗料の色合わせ方法を用いて、前記色に関する差異が所定範囲内であると判断された前記推薦塗料にかかる前記透明被膜成分及び各基本色材の前記推薦配合比を得る色合わせ遂行ステップと、
前記下地材に、上記推薦配合比に従って調合された非隠蔽性の推薦塗料を塗布する塗装ステップと、を備える
塗装物の製造方法。
【請求項７】
透明被膜成分と１または複数の基本色材とからなり下地材に塗布する非隠蔽性塗料の色合わせ装置であって、
色見本に関し、明度Ｌ＊STを含む見本色データを取得する見本色データ取得手段と、
上記下地材の明度Ｌ＊0を取得する下地材明度取得手段と、
上記見本色データで表される色に近似した色を有する近似色塗装物の近似色塗装物データであって、この近似色塗装物に塗布した近似色塗料の透明被膜成分と各基本色材の配合比を含む近似色塗装物データを取得する近似色データ取得手段と、
上記明度Ｌ＊0及びＬ＊STと上記近似色塗装物データから得た上記近似色塗装物の明度Ｌ＊と近似色塗料における各基本色材の合計配合比Ｄとを用いて、上記近似色塗料とは、各基本色材同士の配合割合が同じで、各基本色材の合計配合比ＤREが異なる推薦塗料の推薦配合比を得る推薦配合比算出手段と、を有する
非隠蔽性塗料の色合わせ装置。
【請求項８】
透明被膜成分と１または複数の基本色材とからなる非隠蔽性塗料の色合わせ装置であって、
下地材に予め非隠蔽のサンプル塗料を塗布したサンプル塗装物に関するサンプル塗装物データであって、塗布したサンプル塗料における透明皮膜成分及び各基本色材の配合比データ、及びこのサンプル塗装物の明度Ｌ＊を含む色データまたは上記明度Ｌ＊を算出可能な色データを含むサンプル塗装物データを格納したサンプル塗装物データベースと、
色見本に関し、明度Ｌ＊STを含む見本色データを取得する見本色データ取得手段と、
上記下地材の明度Ｌ＊0を取得する下地材明度取得手段と、
上記サンプル塗装物データベース中のサンプル塗装物データから、上記見本色データで表される色に最も近似した色を有する近似色サンプル塗装物の近似色サンプル塗装物データを選択するサンプル選択手段と、
上記明度Ｌ＊0及びＬ＊STと上記近似色サンプル塗装物データから得た上記近似色サンプル塗装物の明度Ｌ＊と近似色サンプル塗料における各基本色材の合計配合比Ｄとを用いて、上記近似色サンプル塗料とは、各基本色材同士の配合割合が同じで、各基本色材の合計配合比ＤREが異なる推薦塗料の推薦配合比を得る推薦配合比算出手段と、を有する
非隠蔽性塗料の色合わせ装置。
【請求項９】
請求項８に記載の非隠蔽性塗料の色合わせ装置であって、
前記サンプル塗装物データベースに格納されたサンプル塗装物データは、それぞれ下地材の種類を示す種類データを含み、
上記下地材の種類を指定する下地材種類指定手段を有し、
前記サンプル選択手段は、
上記サンプル塗装物データベースから、指定された下地材の種類データを含み、見本色データで表される色に最も近似した色を有する近似色サンプル塗装物の近似色サンプル塗装物データを選択するように構成されてなる
非隠蔽性塗料の色合わせ装置。
【請求項１０】
透明被膜成分と１または複数の基本色材とからなる非隠蔽性塗料の色合わせ装置であって、
色見本に関し、明度Ｌ＊STを含む見本色データを取得する見本色データ取得手段と、
透明皮膜成分及び各基本色材の配合比データが既知で非隠蔽性の既知配合塗料であって、この既知配合塗料を上記下地材に塗布した出発塗装物が上記色見本と近似した色を呈する既知配合塗料について、上記配合比データを取得する既知塗料データ取得手段と、
上記下地材に上記既知配合塗料を塗布した出発塗装物に関し、この出発塗装物の明度Ｌ＊を含む色データまたは上記明度Ｌ＊を算出可能な色データを含む出発塗装物データを取得する出発塗装物データ取得手段と、
上記下地材の明度Ｌ＊0を取得する下地材明度取得手段と、
上記明度Ｌ＊0及びＬ＊STと上記出発塗装物の明度Ｌ＊と既知配合塗料における各基本色材の合計配合比Ｄとを用いて、上記既知配合塗料とは、各基本色材同士の配合割合が同じで、各基本色材の合計配合比が異なる推薦塗料の推薦配合比を得る推薦配合比算出手段と、を有する
非隠蔽性塗料の色合わせ装置。
【請求項１１】
請求項７〜請求項１０のいずれか１項に記載の非隠蔽性塗料の色合わせ装置であって、
前記推薦配合比算出手段は、
前記明度Ｌ＊、Ｌ＊0、及び前記合計配合比Ｄを用いて、定数Ｋ及び指数ｎを決定す
るＫｎ決定手段と、
前記明度Ｌ＊ST、及び上記定数Ｋ及び指数ｎを用いて、推薦塗料の合計配合比ＤREを下記式（１）に従って決定する合計配合比決定手段と、を含む
ＤRE＝n√（（Ｌ*0−Ｌ*ST）／Ｋ）  …式（１）
非隠蔽性塗料の色合わせ装置。
【請求項１２】
請求項７〜請求項１１のいずれか１項に記載の非隠蔽性塗料の色合わせ装置であって、
前記推薦配合比に従って調合した推薦塗料を前記下地材に塗布して作成した試験塗装物に関し、この試験塗装物の明度Ｌ＊TRを含む色データを取得する試作色データ取得手段、及び、
前記見本色データと上記試験塗装物の色データとを比較し、色に関する差異が所定範囲内であるか否かを判断する差異判断手段、を備え、
上記差異判断手段において、
上記色に関する差異が所定範囲内でないと判断した場合には、
前記明度Ｌ＊に代えて、上記明度Ｌ＊TRを用い、
前記近似色塗料、前記近似色サンプル塗料、または前記既知配合塗料における各基本色材の合計配合比Ｄに代えて、上記推薦塗料における各基本色材の合計配合比ＤREを用い、
前記近似色塗装物データ、前記近似色サンプル塗装物データ、または前記出発塗装物データと前記既知配合塗料の配合比とに代えて、上記試験塗装物の色データ及び上記推薦塗料にかかる推薦配合比を用いて、
前記推薦配合比算出手段により、再度、推薦塗料の推薦配合比を算出し、
色に関する差異が所定範囲内であると判断した場合には色合わせを終了するように構成されてなる
非隠蔽性塗料の色合わせ装置。
【請求項１３】
請求項１２に記載の非隠蔽性塗料の色合わせ装置と、
前記下地材に、前記透明被膜成分及び各基本色材を前記推薦配合比に従って配合した非隠蔽性の推薦塗料を塗布する塗装手段と、を備える
塗装物製造装置。
【請求項１４】
コンピュータを、請求項７〜請求項１２のいずれか１項に記載の非隠蔽性塗料の色合わせ装置の各手段として機能させるためのプログラム。
【発明の詳細な説明】
【技術分野】
【０００１】
本発明は、透明被膜成分と１または複数の基本色材とからなる非隠蔽性塗料を下地材に塗布した状態で、色見本とほぼ同じ色となるように、非隠蔽性塗料における透明被膜成分と各基本色材色の配合比を決定する装非隠蔽性塗料の色合わせ方法、塗装物の製造方法、色合わせ装置、塗装物製造装置、及びそのコンピュータプログラムに関する。
【背景技術】
【０００２】
従来より、下地材を隠蔽するエナメル系塗料について、所望の色の着色塗料を配合するための色材の配合比を求める場合、クベルカムンクの式による光学濃度（Ｋ／Ｓ）を用いるコンピュータカラーマッチング（以下、ＣＣＭという）により、色材の配合比を求めることで、十分な精度の色合わせが可能となっている。
たとえば、特許文献１では、色見本の色に対し、予め記憶してある色の中から色差の小さな色を検索し、この色をさらに修正（補正）することによって、色見本により近い色を呈する色材について、その中の基本色の色材の配合率を得るものが記載されている。
【０００３】
【特許文献１】特公平５−２７８１３号公報
【発明の開示】
【発明が解決しようとする課題】
【０００４】
しかしながら、たとえば下地材として木質材を用いる場合には、下地が透けて見える非隠蔽性の塗料を用いることが多い。この場合には、塗装物の色には、下地材（たとえば木質材）の持つ素材色の影響が含まれているため、上述のような隠蔽性塗料についてのＣＣＭを適用しても、見本物の色（目標とする色）によっては、基本色材の配合比が算出できなかったり、算出できても適切な色合わせとならない場合があるなど、適切な色材の配合比が得られないことがある。
【０００５】
また、クベルカムンクの式を用いるカラーマッチングでは、基本色材の光学濃度を用いるものであり、その性質上、非隠蔽性塗料に適用する場合には、非隠蔽塗料に配合される基本色材の合計割合（合計配合比）を固定して、基本色材の配合比を調整することとなる。つまり、色見本に或る程度近似した色の塗料の配合比が得られた場合に、さらに、色を近づけるに当たって、この手法では、塗料における基本色材の合計配合比を固定し、各基本色材の配合比を調整するしかなかった。
【０００６】
これに対し、発明者は、色見本に或る程度近似した色の塗料が得られた場合には、塗料にさらに透明皮膜成分を加えて色を薄くするなど、得られた塗料における基本色材の合計配合比を変化させることで、容易に色合わせができる場合があることを見いだした。
さらに、非隠蔽性塗料を塗布した塗装物においては、この塗装物の明度Ｌ＊と、下地材に非隠蔽性塗料から基本色材を除いた無色透明の塗料（基本色材を含まず透明皮膜成分のみを含む塗料）を塗布して製作した塗装物の明度Ｌ＊0と、用いた非隠蔽性塗料における合計配合比Ｄとの間に、一定の関係が存在することを見いだした。
【０００７】
本発明は、かかる問題点及び知見に鑑みてなされたものであって、透明被膜成分と各基本色材の少なくともいずれかとからなる非隠蔽性塗料について、透明被膜成分と各基本色材の適切な配合比を算出あるいは指示できる色合わせ方法、塗装物の製造方法、色合わせ装置、、塗装物製造装置、及びコンピュータを色合わせ装置の各手段として機能させるためのプログラムを提供することを目的とする。
【課題を解決するための手段】
【０００８】
その解決手段は、透明被膜成分と１または複数の基本色材とからなり下地材に塗布する非隠蔽性塗料の色合わせ方法であって、色見本に関し、明度Ｌ＊STを含む見本色データを取得する見本色データ取得ステップと、上記下地材の明度Ｌ＊0を取得する下地材明度取得ステップと、上記見本色データで表される色に近似した色を有する近似色塗装物の近似色塗装物データであって、この近似色塗装物に塗布した非隠蔽性の近似色塗料の透明被膜成分と各基本色材の配合比を含む近似色塗装物データを取得する近似色データ取得ステップと、上記明度Ｌ＊0及びＬ＊STと上記近似色塗装物データから得た上記近似色塗装物の明度Ｌ＊と上記近似色塗料における各基本色材の合計配合比Ｄとを用いて、上記近似色塗料とは、各基本色材同士の配合割合が同じで、各基本色材の合計配合比ＤREが異なる推薦塗料の推薦配合比を得る推薦配合比算出ステップと、を含む非隠蔽性塗料の色合わせ方法である。
【０００９】
本発明の色合わせ方法では、各ステップで得た下地材の種類に対応して与えられる明度Ｌ＊0（以下、下地材の明度Ｌ＊0ともいう。）及び、色見本に関する明度Ｌ＊ST（以下、見本の明度Ｌ＊STともいう。）、近似色塗装物データから得た近似色塗装物の明度Ｌ＊、及び近似色塗装物に塗布した近似色塗料における各基本色材の合計配合比Ｄとを用いて、近似色塗料とは、各基本色材同士の配合割合が同じで、各基本色材の合計配合比ＤREが異なる推薦塗料の推薦配合比を得る。
かくして、この方法により、従来とは異なり、参照した近似色塗料とは各基本色材の合計配合比ＤREを異ならせ、しかも、色合わせされた推薦塗料の推薦配合比を容易に得ることができる。
【００１０】
なお、推薦配合比を得る推薦配合比算出ステップにおいて用いる近似色塗装物の明度Ｌ＊としては、近似色塗装物データに含まれる色データ中の明度の値、あるいはこの色データから算出した明度の値を採用することができる。あるいは、近似色塗装物データを用いて実際に実測用の近似色塗料を作成し、これを下地材に塗布して実測用の近似色塗装物を作成し、このものについて、明度Ｌ＊を実測しても良い。
【００１１】
また、下地材明度取得ステップでは、下地材の明度Ｌ＊0を取得する。具体的には、例えば、予め下地材の種類毎に記憶されていた下地材の明度Ｌ＊0の中から、指定された下地材の種類に対応する下地材の明度Ｌ＊0を選択するものが挙げられる。また、下地材の明度Ｌ＊0を実測することもできる。具体的には、各基本色材を含まずベース（透明皮膜成分）を含む無色透明の塗料を指定された下地材に塗布して、下地材の明度実測用の近似色塗装物を別途作成し、これを用いて下地材の明度Ｌ＊0を実測することができる。
その他、所望する塗装物が、非隠蔽性塗料を塗布した後にさらに無色透明のクリア塗料を１または複数回塗布して完成させる塗装物である場合には、下地材に非隠蔽性塗料を塗布せずに、クリア塗料を所定回塗布して下地材の明度実測用の塗装物を製作し、この明度を計測して下地材の明度としても良い。
さらに、この場合には、Ｌ＊実測用の近似色塗装物の一部に、非隠蔽性塗料の未塗布部分を形成しておき、その後、この未塗布部分を含む全体にクリア塗料を所定回塗布して近似色塗装物を製作し、この実測用の近似色塗装物の明度Ｌ＊を実測するのと相前後して、このうちの非隠蔽性塗料未塗布部分の明度を実測し、これを下地材の明度Ｌ＊0としても良い。
下地材の明度Ｌ＊0として予め記憶しておいたデータ上の値を用いるのか実測した値を用いるかは、予め下地材の種類を指定して記憶させておく下地材の明度Ｌ＊0に対し、実際に用いる下地材の明度Ｌ＊0のバラツキの大きさを勘案して決めると良い。
【００１２】
また、本明細書における色合わせ方法としては、透明被膜成分と各基本色材の適切な配合比（推薦配合比）を算出あるいは指示できればよく、たとえば、透明被膜成分及び各基本色材の推薦配合比を作業者等に提示できればよい。また、さらに別途用意したディスペンサ等に、得られた推薦配合比に従って透明被膜成分及び各基本色材の吐出量を指示するデータを出力することまで含めることもできる。さらには、ディスペンサを用い、算出された推薦配合比に従って、ディスペンサから透明被膜成分及び各基本色材を吐出させ、混合して調色を行った塗料を製造することをも含めることもできる。
また、下地材とは、非隠蔽性塗料が塗布される下地となる物を指し、たとえば、木質板などの木質材、金属材、プラスチック材、紙材その他が挙げられる。
下地材の種類としては、木質材、金属材、プラスチック材、紙材というような材質を区別する種類が挙げられる。また、例えば、木質材で言えば、ぶな、かば、ならなどの木質材（突き板）の材質の違いが挙げられる。木質材によっては、例えば、明るいなら、暗いならというように、同じ材質の木質材でも、色調が異なる場合があり、このような場合には、この差異の区別も種類に含めることができる。また、材質によっては、仕上げの程度の違いなどの区別による種類が挙げられる。
透明被膜成分とは、透明な被膜を形成しうる成分であり、たとえば透明な樹脂や単量体などが挙げられる。
基本色材とは、塗料に含有させる有色成分であり、たとえば、白、黒、赤、黄などを呈する顔料ペースト等が挙げられる。
【００１３】
また、見本色データを取得する見本色データ取得ステップとしては、分光光度計などによって、直接、色見本とする見本物の分光反射率を計測するほか、計測した見本色データをインターフェースを通じて取得する手法が挙げられる。このほか、別途、作成あるいは測定しておいた分光反射率データ、ＣＩＥＬＡＢ等のデータを、インターネットなどの通信や、ＣＤ−ＲＯＭなどの記憶媒体を通じて見本色データとして取得しても良い。
なお、見本物を用いて見本色データを得る場合、見本物としては、色見本とするもので有ればいずれのものでも良い。たとえば、本発明の色合わせ装置によって同色の塗装物を再現しようとする現品など、下地材に未知または既知の非隠蔽の塗料を塗布してなる見本塗装物が挙げられる。
【００１４】
また、近似色データ取得ステップとしては、例えば、近似色塗装物データとして、複数のサンプル塗装物データの中から見本に近い色の近似色サンプル塗装物データを選択する方法や、既知の配合を有する塗料とこれを塗布した見本に近い色を呈する出発塗装物のデータを取得する方法が挙げられる。
また、近似色塗装物データとしては、近似色塗装物の色を表すことができるデータであり、明度Ｌ＊などそのＣＩＥＬＡＢ（Ｌ＊，ａ＊，ｂ＊）を含むか、これを得ることができるデータで、このデータと見本色データとを用いて、色差の算出や光学濃度の比較などが可能で、サンプル塗装物と見本色の違いを評価できる種類のデータで有ればよい。たとえば、サンプル塗装物や出発塗装物のＣＩＥＬＡＢ（Ｌ＊，ａ＊，ｂ＊）のほか、分光反射率、三刺激値（Ｘ，Ｙ，Ｚ）などが挙げられる。
また、見本色データとしても、色見本の色を表すことができるデータであり、明度Ｌ＊STなどそのＣＩＥＬＡＢ（Ｌ＊，ａ＊，ｂ＊）を含むか、これを得ることができるデータで有ればよい。たとえば、色見本のＣＩＥＬＡＢ（Ｌ＊，ａ＊，ｂ＊）、分光反射率、三刺激値（Ｘ，Ｙ，Ｚ）などが挙げられる。
【００１５】
また請求項２に記載の解決手段は、透明被膜成分と１または複数の基本色材とからなり下地材に塗布する非隠蔽性塗料の色合わせ方法であって、色見本に関し、明度Ｌ＊STを含む見本色データを取得する見本色データ取得ステップと、上記下地材の明度Ｌ＊0を取得する下地材明度取得ステップと、上記下地材に予め非隠蔽のサンプル塗料を塗布したサンプル塗装物に関するサンプル塗装物データであって、塗布したサンプル塗料における透明皮膜成分及び各基本色材の配合比データ及びこのサンプル塗装物の色データを有する複数のサンプル塗装物データの中から、上記見本色データで表される色に近似した色を有する近似色サンプル塗装物の近似色サンプル塗装物データを選択するサンプル選択ステップと、上記明度Ｌ＊0及びＬ＊STと上記近似色サンプル塗装物データから得た上記近似色サンプル塗装物の明度Ｌ＊と近似色サンプル塗料における各基本色材の合計配合比Ｄとを用いて、上記近似色サンプル塗料とは、各基本色材同士の配合割合が同じで、各基本色材の合計配合比ＤREが異なる推薦塗料の推薦配合比を得る推薦配合比算出ステップと、を含む非隠蔽性塗料の色合わせ方法である。
【００１６】
本発明の色合わせ方法では、各ステップで得た下地材に関する明度Ｌ＊0及び、見本に関する明度Ｌ＊ST、近似色サンプル塗装物データから得た近似色サンプル塗装物の明度Ｌ＊、及び近似色サンプル塗装物に塗布した近似色サンプル塗料における各基本色材の合計配合比Ｄとを用いて、近似色サンプル塗料とは、各基本色材同士の配合割合が同じで、各基本色材の合計配合比ＤREが異なる推薦塗料の推薦配合比を得る。
かくして、この方法により、従来とは異なり、参照した近似色サンプル塗料とは各基本色材の合計配合比ＤREを異ならせ、しかも、色合わせされた推薦塗料の推薦配合比を容易に得ることができる。
【００１７】
なお、推薦配合比を得る推薦配合比算出ステップにおいて用いる近似色サンプル塗装物の明度Ｌ＊としては、サンプル塗装物データに含まれる色データ中の明度の値、あるいはこの色データから算出した明度の値を採用することができる。あるいは、近似色サンプル塗装物データを用いて実際に実測用の近似色サンプル塗料を作成し、これを下地材に塗布して実測用の近似色サンプル塗装物を作成し、このものについて、明度Ｌ＊を実測しても良い。
また、下地材明度取得ステップでは、下地材の明度Ｌ＊0を取得する。具体的には、予め下地の種類毎に記憶されていた下地材の明度Ｌ＊0の中から、指定された下地材の種類に応じて下地材の明度Ｌ＊0を選択するものが挙げられる。また、下地材の明度を実測することもできる。非隠蔽性塗料から各基本色材を除いたベース（透明皮膜成分）からなる無色透明の塗料、つまり、基本色材を含まず透明皮膜成分を含む塗料を下地材に塗布し、下地材の明度実測用のサンプル塗装物を別途作成し、これを用いて下地材の明度Ｌ＊0を実測することができる。
その他、塗装物が、非隠蔽性塗料を塗布した後にさらに無色透明のクリア塗料を１または複数回塗布して完成させる塗装物である場合には、下地材に非隠蔽性塗料を塗布せずに、クリア塗料を所定回塗布して下地材の明度実測用のサンプル塗装物を製作し、この明度を計測して下地材の明度としても良い。さらに、この場合には、実測用の近似色サンプル塗装物の一部に、非隠蔽性塗料の未塗布部分を形成しておき、その後、この未塗布部分を含む全体にクリア塗料を所定回塗布して近似色サンプル塗装物を製作し、この実測用の近似色サンプル塗装物の明度Ｌ＊を実測するのと相前後して、このうちの非隠蔽性塗料未塗布部分の明度を実測し、これを下地材の明度Ｌ＊0としても良い。
下地材の明度Ｌ＊0として予め記憶したデータ上の値を用いるのか実測した値を用いるかは、予め下地材の種類を指定して記憶させておく下地材の明度Ｌ＊0に対し、実測した下地材の明度Ｌ＊0のバラツキの大きさを勘案して決めると良い。
【００１８】
また、サンプル塗装物の色データとしては、サンプル塗装物の色を表すことができるデータであり、その明度Ｌ＊を含むか、これを得ることができるデータで、このデータと見本色データとを用いて、色差の算出や光学濃度の比較などが可能で、サンプル塗装物と見本色の違いを評価できる種類のデータで有ればよい。たとえば、サンプル塗装物の分光反射率、ＣＩＥＬＡＢ（Ｌ＊ａ＊ｂ＊）、三刺激値（Ｘ，Ｙ，Ｚ）などが挙げられる。
また、見本色データとしては、その明度Ｌ＊STを含み、この見本色データと、サンプル塗装物の色データとを用いて、サンプル塗装物と見本色の違いを評価できる種類のデータで有ればよい。たとえば、色見本の分光反射率、ＣＩＥＬＡＢ（Ｌ＊ａ＊ｂ＊）、三刺激値（Ｘ，Ｙ，Ｚ）などが挙げられる。
また、見本色データを取得する見本色データ取得ステップとしては、分光光度計などによって、直接、色見本とする見本物の分光反射率を計測するほか、計測した見本色データをインターフェースを通じて取得する手法が挙げられる。このほか、別途、作成あるいは測定しておいた分光反射率データ、ＣＩＥＬＡＢ等のデータを、インターネットなどの通信や、ＣＤ−ＲＯＭなどの記憶媒体を通じて見本色データとして取得しても良い。
なお、見本物を用いて見本色データを得る場合、見本物としては、色見本とするもので有ればいずれでも良い。たとえば、本発明の色合わせ装置によって同色の塗装物を再現しようとする現品など、下地材に未知または既知の非隠蔽の塗料を塗布してなる見本塗装物が挙げられる。
【００１９】
また、本発明の色合わせ方法において、サンプル選択ステップは、ＣＩＥＬＡＢ（Ｌ＊，ａ＊，ｂ＊）を用いて、前記見本色データと近似色サンプル塗装物データ中の色データとの色差（△Ｅ＝√（△Ｌ＊2＋△ａ＊2＋△ｂ＊2））を算出し、この色差が最小となる色データを有する近似色サンプル塗装物データを選択する最小色差サンプル選択ステップである非隠蔽性塗料の色合わせ方法とするのが好ましい。このようにすると、色差（△Ｅ）を用いることで、容易に近似色サンプル塗装物データの選択ができるようになる。
【００２０】
さらに、上述の色合わせ方法において、サンプル選択ステップは、前記色差が最小となる色データを有する近似色サンプル塗装物データが複数存在するときは、彩度差△Ｃ（＝√（△ａ＊2＋△ｂ＊2）が最小となる色データを有する近似色サンプル塗装物データを選択する最小彩度差サンプル選択ステップを含む非隠蔽性塗料の色合わせ方法とするのが好ましい。木質材などの下地材に非隠蔽性塗料を塗布した塗装物においては、同じ色差（△Ｅ）であっても、明度の差異△Ｌ＊が小さい場合よりも、ａ＊−ｂ＊平面における彩度差△Ｃの小さい方が、色が似通って見える傾向にあり、このようにすることで、より適切な近似色サンプル塗装物データの選択ができるようになる。
【００２１】
また、請求項３に記載の解決手段は、透明被膜成分と１または複数の基本色材とからなり下地材に塗布する非隠蔽性塗料の色合わせ方法であって、色見本に関し、明度Ｌ＊STを含む見本色データを取得する見本色データ取得ステップと、透明皮膜成分及び各基本色材の配合比データが既知で非隠蔽性の既知配合塗料であって、この既知配合塗料を上記下地材に塗布した出発塗装物が上記色見本と近似した色を呈する既知配合塗料について、上記配合比データを取得する既知塗料データ取得ステップと、上記下地材に上記既知配合塗料を塗布した出発塗装物の明度Ｌ＊を含む色データまたは上記明度Ｌ＊を算出可能な色データを含む出発塗装物データを取得する出発塗装物データ取得ステップと、上記下地材の明度Ｌ＊0を取得する下地材明度取得ステップと、上記明度Ｌ＊0及びＬ＊STと上記出発塗装物の明度Ｌ＊と上記既知配合塗料における各基本色材の合計配合比Ｄとを用いて、上記既知配合塗料とは、各基本色材同士の配合割合が同じで、各基本色材の合計配合比ＤREが異なる推薦塗料の推薦配合比を得る推薦配合比算出ステップと、を有する非隠蔽性塗料の色合わせ方法である。
【００２２】
本発明の色合わせ方法では、各ステップで得た下地材の明度Ｌ＊0及び、見本の明度Ｌ＊ST、出発塗装物に関する明度Ｌ＊、及び出発塗装物に塗布した既知配合塗料における各基本色材の合計配合比Ｄとを用いて、既知配合塗料とは、各基本色材同士の配合割合が同じで、各基本色材の合計配合比ＤREが異なる推薦塗料の推薦配合比を得る。
かくして、この方法により、従来とは異なり、参照した既知配合塗料とは各基本色材の合計配合比ＤREを異ならせ、しかも、色合わせされた推薦塗料の推薦配合比を容易に得ることができる。
また、この色合わせ方法では、配合が既知の塗料（既知配合塗料）を用いた出発塗装物の色データ（明度Ｌ＊）を用いるので、別途、サンプル塗装物のデータを記憶しておくサンプル塗装物データベースが不要であり、この中から近似色サンプル塗装物のデータを選択するサンプル選択ステップも不要であるので、処理が簡単である。
【００２３】
なお、推薦配合比を得る推薦配合比算出ステップにおいて用いる出発塗装物の明度Ｌ＊としては、既知配合塗料を下地材に塗布した出発塗装物について、直接、明度Ｌ＊を実測することができるほか、出発塗装物の測色データを取得し、これから明度Ｌ＊を算出しても良い。
【００２４】
また、出発塗装物の色データとしては、出発塗装物の色を表すことができるデータであり、その明度Ｌ＊を含むか、これを得ることができるデータで、このデータと見本色データとを用いて、色差の算出や光学濃度の比較などが可能で、サンプル塗装物と見本色の違いを評価できる種類のデータで有ればよい。たとえば、出発塗装物の分光反射率、ＣＩＥＬＡＢ（Ｌ＊ａ＊ｂ＊）、三刺激値（Ｘ，Ｙ，Ｚ）などが挙げられる。
また、見本色データとしては、その明度Ｌ＊STを含み、この見本色データと、サンプル塗装物の色データとを用いて、サンプル塗装物と見本色の違いを評価できる種類のデータで有ればよい。たとえば、色見本の分光反射率、ＣＩＥＬＡＢ（Ｌ＊ａ＊ｂ＊）、三刺激値（Ｘ，Ｙ，Ｚ）などが挙げられる。
また、見本色データを取得する見本色データ取得ステップとしては、分光光度計などによって、直接、色見本とする見本物の分光反射率を計測するほか、計測した見本色データをインターフェースを通じて取得する手法が挙げられる。このほか、別途、作成あるいは測定しておいた分光反射率データ、ＣＩＥＬＡＢ等のデータを、インターネットなどの通信や、ＣＤ−ＲＯＭなどの記憶媒体を通じて見本色データとして取得しても良い。
なお、見本物を用いて見本色データを得る場合、見本物としては、色見本とするもので有ればいずれでも良い。たとえば、本発明の色合わせ装置によって同色の塗装物を再現しようとする現品など、下地材に未知または既知の非隠蔽の塗料を塗布してなる見本塗装物が挙げられる。
【００２５】
さらに、請求項１〜請求項３のいずれか１項に記載の非隠蔽性塗料の色合わせ方法であって、前記推薦配合比を得る推薦配合比算出ステップは、前記明度Ｌ＊、Ｌ＊0、及び前記合計配合比Ｄを用いて、定数Ｋ及び指数ｎを決定する定数指数決定ステップと、前記明度Ｌ＊ST、及び上記定数Ｋ及び指数ｎを用いて、推薦塗料の合計配合比ＤREを下記式（１）に従って決定する合計配合比決定ステップと、を含む
ＤRE＝n√（（Ｌ*0−Ｌ*ST）／Ｋ）  …式（１）
非隠蔽性塗料の色合わせ方法とすると良い。
【００２６】
発明者は、様々な色の非隠蔽性塗料について、基本色材同士の配合割合を一定としつつ、塗料に対する基本色材の合計配合比を変化させた非隠蔽性塗料について調査した結果、下地材の明度Ｌ＊0及び塗布後の塗装物の明度Ｌ＊と、塗布した塗料における合計配合比Ｄとの間に、一般的に、式（２）：Ｌ＊0−Ｌ＊ST＝Ｋ・Ｄnの関係が成立することを発見した。なお、Ｋ、ｎは定数であり、指数ｎは、一般にｎ＝０．４となる場合が多く、指数ｎを仮にｎ＝０．４としてＫを算出した場合に、Ｋが小さくなる塗料では、ｎを大きくすると上記式（２）の関係が維持されることも発見した。具体的には、ｎ＝０．４と仮定してＫを求めた場合に、Ｋ≧３０となるような色（つまり各基本色材の配合割合）を持つ塗料では、ｎ＝０．４としておけば良い。一方、ｎ＝０．４と仮定してＫを求めた場合に、２０≦Ｋ＜３０となる色を持つ塗料では、ｎ＝０．６としてＫを式（２）を用いて再計算すると良いことが判った。また、ｎ＝０．４と仮定してＫを求めた場合に、０＜Ｋ＜２０となる色を持つ塗料では、ｎ＝０．８としてＫを式（２）を用いて再計算すると良いことが判った。
【００２７】
この知見より、下地材の明度Ｌ＊0と、色見本に近似した色を有する近似色塗装物、近似色サンプル塗装物または出発塗装物などの基礎塗装物の明度Ｌ＊と、その基礎塗装物に用いた基礎塗料（近似色塗料、近似色サンプル塗料、または既知配合塗料）における合計配合比Ｄと、が判れば、定数Ｋ、指数ｎを決定することができることが判る。さらに、目標となるべき見本の明度Ｌ＊STが判れば、基礎塗装物の明度Ｌ＊を、見本の明度Ｌ＊STに等しくするには、基礎塗料における合計配合比Ｄを幾つに修正すればよいか、すなわち、推薦塗料の合計配合比ＤREを幾つとすればよいかが判る。このようにして得た推薦塗料は、基礎塗料と同じ基本色材同士の配合割合である一方、この基礎塗料とは異なる各基本色材の合計配合比を持つ（つまり色の薄さが異なる）ものとなっている。従って、この推薦塗料を塗布した塗装物は、基本となった基礎塗装物が、色見本（見本物）の色に近似した色を有しており、さらに、その明度を見本の明度Ｌ＊STにほぼ等しい明度に近づけたものであるから、色見本とよくカラーマッチングした塗装物とすることができる。かくして、この色合わせ方法によれば、適切に色合わせされた非隠蔽性塗料を容易に得ることができる。
【００２８】
さらに、請求項１〜請求項４のいずれか１項に記載の非隠蔽性塗料の色合わせ方法であって、前記見本色データと前記近似色塗装物、前記近似色サンプル塗装物または前記出発塗装物の色データとを比較し、色に関する差異が所定範囲内であるか否かを判断する初期差異判断ステップを備え、上記初期差異判断ステップにおいて、色に関する差異が所定範囲内でないと判断された場合には、前記推薦配合比算出ステップに進み、色に関する差異が所定範囲内であると判断された場合には、上記近似色塗料、前記近似色サンプル塗料または前記既知配合塗料における透明皮膜成分及び各基本色材の配合比を、前記推薦塗料の推薦配合比とする非隠蔽性塗料の色合わせ方法とするのが好ましい。
【００２９】
この色合わせ方法では、初期差異判断ステップで、見本色データと、当初に選択した近似色塗装物、近似色サンプル塗装物または出発塗装物の色データとを比較する。ここで、色に関する差異が小さくない（所定範囲外の）場合には、推薦配合比算出ステップに進んで推薦配合比を得る。
一方、色に関する差異が十分小さく所定範囲内である場合には、そのまま、近似色塗料、近似色サンプル塗料または既知配合塗料における配合比を推薦配合比とする。これにより、たまたま近似色塗装物や近似色サンプル塗装物、出発塗装物が見本色と近い色の場合には、直ちに、推薦配合比を得ることができる。
【００３０】
なお、見本色と近似色塗装物、近似色サンプル塗装物または出発塗装物との、色に関する差異としては、２つの対比される色の差異を示す各種パラメータで評価することができ、例えば、色差（△Ｅ）、彩度差（△Ｃ）、明度差（△Ｌ）などを用いる場合が挙げられる。
【００３１】
さらに、請求項１〜請求項４のいずれか１項に記載の非隠蔽性塗料の色合わせ方法によって前記透明被膜成分及び各基本色材の前記推薦配合比を得る第１色合わせステップと、上記推薦配合比に従って前記推薦塗料を調合する試作調合ステップと、前記下地材に、上記推薦塗料を塗布して、試験塗装物を作製する試験塗装ステップと、上記試験塗装物の明度Ｌ＊TRを含む色データを取得する試作色データ取得ステップと、前記見本色データと上記試験塗装物の色データとを比較し、色に関する差異が所定範囲内であるか否かを判断する差異判断ステップと、を備え、上記差異判断ステップにおいて、上記色に関する差異が所定範囲内でないと判断した場合には、前記推薦配合比算出ステップに戻り、前記明度Ｌ＊に代えて、上記明度Ｌ＊TRを用い、前記近似色塗料、前記近似色サンプル塗料、または上記既知配合塗料における各基本色材の合計配合比Ｄに代えて、上記推薦塗料における各基本色材の合計配合比ＤREを用い、前記近似色塗装物データ、前記近似色サンプル塗装物データ、または前記出発塗装物データと前記既知配合塗料の配合比とに代えて、上記試験塗装物の色データ及び上記推薦塗料にかかる推薦配合比を用いて、再度新たに、推薦塗料の推薦配合比を算出し、色に関する差異が所定範囲内であると判断した場合には色合わせを終了する非隠蔽性塗料の色合わせ方法とすると良い。
【００３２】
本発明の色合わせ方法では、推薦配合比を得た後、これに従って推薦塗料を調合し、これを下地材に塗装して試験塗装物を作製する。更に、試験塗装物の明度Ｌ＊TRを含む色データを取得し、見本色データと試験塗装物の色データとを比較し、色に関する差異を判断する。この差異が所定範囲内でない場合には、明度Ｌ＊に代えてＬ＊TRを、合計配合比Ｄに代えてＤREを用い、推薦塗料の推薦配合比を用いて、再度新たに推薦塗料の推薦配合比を算出する。一方、差異が小さく所定範囲内の場合には、色合わせを終了する。
このように、一旦算出した推薦配合比に従って、実際に推薦塗料を調合し、試験塗装物を作製し、その色と見本色データとを比較し、差異が大きい場合には再度、推薦配合比を得る。これにより、適切な色を呈する推薦塗料の推薦配合比を適切に得ることができる。      
【００３３】
さらに、請求項５に記載の非隠蔽性塗料の色合わせ方法を用いて、前記色に関する差異が所定範囲内であると判断された前記推薦塗料にかかる前記透明被膜成分及び各基本色材の前記推薦配合比を得る色合わせ遂行ステップと、前記下地材に、上記推薦配合比に従って調合された非隠蔽性の推薦塗料を塗布する塗装ステップと、を備える塗装物の製造方法とすると良い。
【００３４】
本発明の塗装物の製造方法では、前述のようにして、推薦塗料の推薦配合比を得、この推薦配合比に従って調合された推薦塗料を下地材に塗装する。従って、適切に色合わせされた塗装物を製造することができる。
【００３５】
また請求項７に記載の他の解決手段は、透明被膜成分と１または複数の基本色材とからなり下地材に塗布する非隠蔽性塗料の色合わせ装置であって、色見本に関し、明度Ｌ＊STを含む見本色データを取得する見本色データ取得手段と、上記下地材の明度Ｌ＊0を取得する下地材明度取得手段と、上記見本色データで表される色に近似した色を有する近似色塗装物の近似色塗装物データであって、この近似色塗装物に塗布した近似色塗料の透明被膜成分と各基本色材の配合比を含む近似色塗装物データを取得する近似色データ取得手段と、上記明度Ｌ＊0及びＬ＊STと上記近似色塗装物データから得た上記近似色塗装物の明度Ｌ＊と近似色塗料における各基本色材の合計配合比Ｄとを用いて、上記近似色塗料とは、各基本色材同士の配合割合が同じで、各基本色材の合計配合比ＤREが異なる推薦塗料の推薦配合比を得る推薦配合比算出手段と、を有する非隠蔽性塗料の色合わせ装置である。
【００３６】
本発明の色合わせ装置では、下地材明度取得手段で得た下地材の明度Ｌ＊0と、見本色データ取得手段で得た見本の明度Ｌ＊STと、近似色塗装物の明度Ｌ＊と、近似色塗料における各基本色材の合計配合比Ｄとを用いて、推薦配合比算出手段において、近似色塗料とは、各基本色材同士の配合割合が同じで、各基本色材の合計配合比ＤREが異なる推薦塗料の推薦配合比を得る。
このため、この色合わせ装置では、従来とは異なり、参照した近似色塗料とは各基本色材の合計配合比ＤREを異ならせ、かつ、色合わせされた推薦塗料の推薦配合比を容易に得ることができる。
【００３７】
また、本明細書における色合わせ装置としては、透明被膜成分と各基本色材の適切な配合比（推薦配合比）を算出あるいは指示できる装置で有ればよく、たとえば、透明被膜成分及び各基本色材の推薦配合比をディスプレイやプリンタなどを通じて作業者等に提示する装置が含まれる。またさらに、別途用意したディスペンサ等に、算出した推薦配合比に従って、透明被膜成分及び各基本色材の吐出量を指示するデータを出力することまで行う装置を含む。さらには、ディスペンサを含み、算出された推薦配合比に従って、ディスペンサから透明被膜成分及び各基本色材を吐出させ、混合して調色を行った塗料を製造する装置をも含む。
【００３８】
なお、本発明において、近似色データ取得手段としては、予め蓄えていた複数のサンプル塗装物データの中から見本に近い色の近似色サンプル塗装物データを選択する手段や、見本に近い色を呈する出発塗装物及びこれに塗布した既知の配合を有する塗料のデータを取得する手段が挙げられる。
【００３９】
請求項８に記載の他の解決手段は、透明被膜成分と１または複数の基本色材とからなる非隠蔽性塗料の色合わせ装置であって、下地材に予め非隠蔽のサンプル塗料を塗布したサンプル塗装物に関するサンプル塗装物データであって、少なくとも、塗布したサンプル塗料における透明皮膜成分及び各基本色材の配合比データ、及びこのサンプル塗装物の明度Ｌ＊を含む色データまたは上記明度Ｌ＊を算出可能な色データを含むサンプル塗装物データを格納したサンプル塗装物データベースと、色見本に関し、明度Ｌ＊STを含む見本色データを取得する見本色データ取得手段と、上記下地材の明度Ｌ＊0を取得する下地材明度取得手段と、上記サンプル塗装物データベース中のサンプル塗装物データから、上記見本色データで表される色に最も近似した色を有する近似色サンプル塗装物の近似色サンプル塗装物データを選択するサンプル選択手段と、上記明度Ｌ＊0及びＬ＊STと上記近似色サンプル塗装物データから得た上記近似色サンプル塗装物の明度Ｌ＊と上記サンプル塗料における各基本色材の合計配合比Ｄとを用いて、所定式に従って、上記近似色サンプル塗装物データと各基本色材同士の配合割合と同じとしつつ、これとは異なる各基本色材の合計配合比ＤREを有する推薦塗料の推薦配合比を得る推薦配合比算出手段と、を有する非隠蔽性塗料の色合わせ装置である。
【００４０】
本発明の色合わせ装置では、下地材明度取得手段で得た下地材の明度Ｌ＊0と、見本色データ取得手段で得た見本の明度Ｌ＊STと、近似色サンプル塗装物データから得た近似色サンプル塗装物の明度Ｌ＊と、近似色サンプル塗料における各基本色材の合計配合比Ｄとを用いて、推薦配合比算出手段において、近似色サンプル塗料とは、各基本色材同士の配合割合が同じで、各基本色材の合計配合比ＤREが異なる推薦塗料の推薦配合比を得る。
このため、この色合わせ装置では、従来とは異なり、参照した近似色サンプル塗料とは各基本色材の合計配合比ＤREを異ならせ、かつ、色合わせされた推薦塗料の推薦配合比を容易に得ることができる。
【００４１】
なお、本発明の色合わせ装置において、サンプル選択手段は、ＣＩＥＬＡＢ（Ｌ＊，ａ＊，ｂ＊）を用いて、前記見本色データと近似色サンプル塗装物データ中の色データとの色差（△Ｅ＝√（△Ｌ＊2＋△ａ＊2＋△ｂ＊2））を算出し、この色差が最小となる色データを有する近似色サンプル塗装物データを選択する非隠蔽性塗料の色合わせ装置とするのが好ましい。このようにすると、色差（△Ｅ）を用いることで、容易に近似色サンプル塗装物データの選択ができるようになる。
さらに、上述の色合わせ装置において、サンプル選択手段は、前記色差が最小となる色データを有する近似色サンプル塗装物データが複数存在するときは、彩度差△Ｃ（＝√（△ａ＊2＋△ｂ＊2）が最小となる色データを有する近似色サンプル塗装物データを選択する非隠蔽性塗料の色合わせ装置とするのが好ましい。木質材などの下地材に非隠蔽性塗料を塗布した塗装物においては、同じ色差（△Ｅ）であっても、明度の差異△Ｌ＊が小さい場合よりも、ａ＊−ｂ＊平面における彩度差△Ｃ（＝√（△ａ＊2＋△ｂ＊2）が小さい方が、色が似通って見える傾向にあり、このようにすることで、より適切な近似色サンプル塗装物データの選択ができるようになる。
【００４２】
また、請求項８に記載の非隠蔽性塗料の色合わせ装置であって、前記サンプル塗装物データベースに格納されたサンプル塗装物データは、それぞれ下地材の種類を示す種類データを含み、上記下地材の種類を指定する下地材種類指定手段を有し、前記サンプル選択手段は、上記サンプル塗装物データベースから、指定された下地材の種類データを含み、見本色データで表される色に最も近似した色を有する近似色サンプル塗装物の近似色サンプル塗装物データを選択する非隠蔽性塗料の色合わせ装置とすると良い。
【００４３】
本発明の色合わせ装置によれば、サンプル塗装物データは、それぞれ下地材の種類を示す種類データを含み、サンプル選択手段では、下地材種類指定手段で指定された下地材の種類を含むサンプル塗装物データの中から最も近似した色の近似色サンプル塗装物データを選択する。このため、本発明の色合わせ装置では、その下地材の種類に応じて、適切に色合わせができる。
【００４４】
なお、前述したように、下地材の種類としては、木質材、金属材、プラスチック材、紙材などの別、さらには、たとえば、木質材であれば、木質材の表面材（突板）の種類として、なら、かば、ぶな等の別が挙げられる。さらに詳細に、明るいなら、暗いなら、普通のならというように、同じ材質でも明度の違いによってさらに細かく種類分けをすることもできる。また本発明の色合わせ装置では、下地材に塗布する非隠蔽性塗料に関するものであることから、塗装物の色調は、下地材の表面の色調、仕上げ等の影響を受ける。従って、塗装物の色調に影響を及ぼす限りにおいて、下地材自身の材質のみならず、下地材の表面の色調、仕上げ、あるいは下地材表面にすでに塗布した塗料などに応じた種類分けが必要となる場合もある。
また、下地材種類指定手段は、サンプル塗装物データベースから、指定された種類の下地材に関するサンプル塗装物データの中から近似色サンプル塗装物データを選択するため、下地材の種類を特定できるようにする手段で有ればよい。従って、たとえば、キーボードから下地材の種類を入力したり、表示画面上でマウスなどのポインティングデバイスで複数表示された下地材の種類から適切なものを選択して指示することもできる。また、外部から通信によって下地材の種類を指定可能とすることもできる。
【００４５】
請求項１０に記載の他の解決手段は、透明被膜成分と１または複数の基本色材とからなる非隠蔽性塗料の色合わせ装置であって、色見本に関し、明度Ｌ＊STを含む見本色データを取得する見本色データ取得手段と、透明皮膜成分及び各基本色材の配合比データが既知で非隠蔽性の既知配合塗料であって、この既知配合塗料を上記下地材に塗布した出発塗装物が上記色見本と近似した色を呈する既知配合塗料について、上記配合比データを取得する既知塗料データ取得手段と、上記下地材に上記既知配合塗料を塗布した出発塗装物に関し、この出発塗装物の明度Ｌ＊を含む色データまたは上記明度Ｌ＊を算出可能な色データを含む出発塗装物データを取得する出発塗装物データ取得手段と、上記下地材の明度Ｌ＊0を取得する下地材明度取得手段と、上記明度Ｌ＊0及びＬ＊STと上記出発塗装物の明度Ｌ＊と既知配合塗料における各基本色材の合計配合比Ｄとを用いて、上記既知配合塗料とは、各基本色材同士の配合割合が同じで、各基本色材の合計配合比ＤREが異なる推薦塗料の推薦配合比を得る推薦配合比算出手段と、を有する非隠蔽性塗料の色合わせ装置である。
【００４６】
本発明の色合わせ装置では、下地材明度取得手段で得た下地材の明度Ｌ＊0と、見本色データ取得手段で得た見本の明度Ｌ＊STと、出発塗装物の明度Ｌ＊と、既知配合塗料における各基本色材の合計配合比Ｄとを用いて、推薦配合比算出手段において、既知配合塗料とは、各基本色材同士の配合割合が同じで、各基本色材の合計配合比ＤREが異なる推薦塗料の推薦配合比を得る。
このため、この色合わせ装置では、従来とは異なり、参照した既知配合塗料とは各基本色材の合計配合比ＤREを異ならせ、かつ、色合わせされた推薦塗料の推薦配合比を容易に得ることができる。
また、この色合わせ装置では、配合が既知の塗料（既知配合塗料）を用いた出発塗装物の色データ（明度Ｌ＊）を用いるので、別途、サンプル塗装物のデータを記憶しておくサンプル塗装物データベースが不要であり、この中から近似色サンプル塗装物のデータを選択するサンプル選択手段も不要であるので、構成が簡単である。
【００４７】
なお、推薦配合比を得る推薦配合比算出手段において用いる出発塗装物の明度Ｌ＊としては、既知配合塗料を下地材に塗布した出発塗装物について、直接実測した明度Ｌ＊を用いるほか、出発塗装物の測色データを取得し、これから算出した明度Ｌ＊を用いても良い。
また、下地材の明度Ｌ＊0も、下地材明度取得手段において、予め下地の種類毎に記憶されていた下地材の明度Ｌ＊0の中から、指定された下地材の種類に応じて下地材の明度Ｌ＊0を選択することができる。また、非隠蔽性塗料（既知配合塗料）から各基本色材を除いたベースからなる無色透明の塗料を下地材に塗布し、下地材の明度実測用の塗装物を別途作成し、これを用いて下地材の明度Ｌ＊0を実測して取得することもできる。
【００４８】
また、出発塗装物の色データとしては、出発塗装物の色を表すことができるデータであり、その明度Ｌ＊を含むか、これを得ることができるデータで、このデータと見本色データとを用いて、色差の算出や光学濃度の比較などが可能で、サンプル塗装物と見本色の違いを評価できる種類のデータで有ればよい。たとえば、出発塗装物の分光反射率、ＣＩＥＬＡＢ（Ｌ＊ａ＊ｂ＊）、三刺激値（Ｘ，Ｙ，Ｚ）などが挙げられる。
また、見本色データとしては、その明度Ｌ＊STを含み、この見本色データと、サンプル塗装物の色データとを用いて、サンプル塗装物と見本色の違いを評価できる種類のデータで有ればよい。たとえば、色見本の分光反射率、ＣＩＥＬＡＢ（Ｌ＊ａ＊ｂ＊）、三刺激値（Ｘ，Ｙ，Ｚ）などが挙げられる。
また、見本色データを取得する見本色データ取得手段としては、分光光度計などによって、直接、色見本とする見本物の分光反射率を計測するほか、計測した見本色データをインターフェースを通じて取得するものが挙げられる。このほか、別途、作成あるいは測定しておいた分光反射率データ、ＣＩＥＬＡＢ等のデータを、インターネットなどの通信や、ＣＤ−ＲＯＭなどの記憶媒体を通じて見本色データとして取得しても良い。
なお、見本物を用いて見本色データを得る場合、見本物としては、色見本とするもので有ればいずれでも良い。たとえば、本発明の色合わせ装置によって同色の塗装物を再現しようとする現品など、下地材に未知または既知の非隠蔽の塗料を塗布してなる見本塗装物が挙げられる。
【００４９】
また、請求項７〜請求項１０のいずれか１項に記載の非隠蔽性塗料の色合わせ装置であって、前記推薦配合比算出手段は、前記明度Ｌ＊、Ｌ＊0、及び前記合計配合比Ｄを用いて、定数Ｋ及び指数ｎを決定するＫｎ決定手段と、前記明度Ｌ＊ST、及び上記定数Ｋ及び指数ｎを用いて、推薦塗料の合計配合比ＤREを下記式（１）に従って決定する合計配合比決定手段と、を含む
ＤRE＝n√（（Ｌ*0−Ｌ*ST）／Ｋ）  …式（１）
非隠蔽性塗料の色合わせ装置とすると良い。
【００５０】
この色合わせ装置では、推薦配合比算出手段に、Ｋｎ決定手段と合計配合比決定手段とを含んでおり、このようにして得た推薦塗料は、基本色材同士の配合割合は近似色塗料、近似色サンプル塗料、または既知配合塗料と同じとしつつ、各基本色材の合計配合比は変化させて得たものとなっている。この推薦塗料を塗布した塗装物は、基本となった近似色塗装物、近似色サンプル塗装物、または出発塗装物が、色見本（見本物）の色に近似した色を有しており、さらに、その明度を見本の明度Ｌ＊STにほぼ等しい明度に近づけたものであるから、色見本とよくカラーマッチングした塗装物とすることができる。かくして、この色合わせ装置によれば、適切に色合わせされた非隠蔽性塗料を容易に得ることができる。
【００５１】
さらに、請求項７〜請求項１１のいずれか１項に記載の非隠蔽性塗料の色合わせ装置であって、前記見本色データと前記近似色塗装物、前記近似色サンプル塗装物または前記出発塗装物の色データとを比較し、色に関する差異が所定範囲内であるか否かを判断する初期差異判断手段を備え、上記初期差異判断手段において、色に関する差異が所定範囲内でないと判断した場合には、前記推薦配合比算出手段で前記推薦配合比を取得し、色に関する差異が所定範囲内であると判断した場合には、上記近似色サンプル塗装物または上記出発塗装物における透明皮膜成分及び各基本色材の配合比を、前記推薦塗料の推薦配合比とするように構成されてなる非隠蔽性塗料の色合わせ装置とするのが好ましい。
【００５２】
この色合わせ装置では、初期差異判断手段で、見本色データと当初に選択した近似色塗装物、近似色サンプル塗装物または出発塗装物の色データとを比較する。さらに、ここで、色に関する差異が小さくない（所定範囲外の）場合には、推薦配合比算出手段で推薦配合比を得るように構成されている。一方、色に関する差異が十分小さく所定範囲内である場合には、そのまま、近似色塗装物、近似色サンプル塗装物または出発塗装物における配合比を推薦配合比とする。
これにより、たまたま近似色塗装物や近似色サンプル塗装物、出発塗装物が見本色と近い色の場合には、直ちに、推薦配合比を得ることができる。
【００５３】
なお、見本色と近似色塗装物、近似色サンプル塗装物または出発塗装物との、色に関する差異としては、２つの対比される色の差異を示す各種パラメータで評価することができ、例えば、色差（△Ｅ）、彩度差（△Ｃ）、明度差（△Ｌ）などを用いる場合が挙げられる。
【００５４】
さらに、請求項７〜請求項１１のいずれか１項に記載の非隠蔽性塗料の色合わせ装置であって、前記推薦配合比に従って調合した推薦塗料を前記下地材に塗布して作成した試験塗装物に関し、この試験塗装物の明度Ｌ＊TRを含む色データを取得する試作色データ取得手段、及び、前記見本色データと上記試験塗装物の色データとを比較し、色に関する差異が所定範囲内であるか否かを判断する差異判断手段、を備え、上記差異判断手段において、上記色に関する差異が所定範囲内でないと判断した場合には、前記明度Ｌ＊に代えて、上記明度Ｌ＊TRを用い、前記近似色塗料、前記近似色サンプル塗料、または上記既知配合塗料における各基本色材の合計配合比Ｄに代えて、上記推薦塗料における各基本色材の合計配合比ＤREを用い、前記近似色塗装物データ、前記近似色サンプル塗装物データ、または前記出発塗装物データと前記既知配合塗料の配合比とに代えて、上記試験塗装物の色データ及び上記推薦塗料にかかる推薦配合比を用いて、前記推薦配合比算出手段により、再度、推薦塗料の推薦配合比を算出し、色に関する差異が所定範囲内であると判断した場合には色合わせを終了するように構成されてなる非隠蔽性塗料の色合わせ装置とすると良い。
【００５５】
本発明の色合わせ装置では、推薦配合比に従って推薦塗料を調合し、これを下地材に塗装して試験塗装物について、試作色データ取得手段で試験塗装物の明度Ｌ＊TRを含む色データを取得する。さらに、差異判断手段で、見本色データと試験塗装物の色データとを比較し、色に関する差異を判断する。この差異が所定範囲内でない場合には、明度Ｌ＊に代えてＬ＊TRを、合計配合比Ｄに代えてＤREを用い、現在の推薦塗料の推薦配合比を用いて、推薦配合比算出手段によって、再度新たに推薦塗料の推薦配合比を算出する。一方、差異が小さく所定範囲内の場合には、色合わせを終了する。
このように、一旦算出した推薦配合比に従って、実際に推薦塗料を調合し、試験塗装物を作製し、その色と見本色データとを比較し、差異が大きい場合には再度、推薦配合比を得る。これにより、適切な色を呈する推薦塗料の推薦配合比を適切に得ることができる。
【００５６】
さらに、請求項１２に記載の非隠蔽性塗料の色合わせ装置と、前記下地材に、前記透明被膜成分及び各基本色材を前記推薦配合比に従って配合した非隠蔽性の推薦塗料を塗布する塗装手段と、を備える塗装物製造装置とすると良い。
【００５７】
本発明の塗装物製造装置では、色合わせ装置と下地材に非隠蔽性の推薦塗料を塗布する塗装手段とを備えている。従って、推薦配合比に従って配合された色合わせされた塗料を適切に下地材に塗布することができる。
【００５８】
さらに、コンピュータを、請求項７〜請求項１２のいずれか１項に記載の非隠蔽性塗料の色合わせ装置の各手段として機能させるためのプログラムとすると良い。
【００５９】
本発明のプログラムによれば、コンピュータを各手段として機能させることにより、安価かつ容易に非隠蔽性塗料の色合わせ装置を実現できる。
【発明を実施するための最良の形態】
【００６０】
本発明にかかる３種の色合わせ装置及び塗装物製造装置、色合わせ方法、塗装物の製造方法を、以下の３つの実施例に従って説明する。
【実施例１】
【００６１】
実施例１にかかる色合わせ装置３００は、図１にその概要を示すように、コンピュータ１０、分光光度計２０，ディスペンサ３０，及び攪拌装置４０を含んでいる。この色合わせ装置３００は、コンピュータ１０にインストールされたプログラムにより制御される。このコンピュータ１０は、公知の構成を有しており、ハードディスク等の記憶媒体にインストールされたプログラムに従って、各種の機能を実現する手段となる。このコンピュータ１０内のハードディスク等の記憶媒体には、後述するサンプル塗装物データが格納されるサンプル塗装物データベース１１が構築されている。このコンピュータ１０は、キーボード１５あるいはマウス１６を用いて、作業者が適宜必要な指示あるいはデータ入力を行うことができるようになっている。
【００６２】
分光光度計２０は、見本物ＭＨの色に関する色データを得るための機器であり、たとえば、HunterLab.社製、MiniScan（商標名）を用いることができる。この分光光度計２０によって、色見本である見本物ＭＨを測色し、分光反射率を計測し、そのデータをコンピュータ１０に入力するようになっている。
また、ディスペンサ３０は、塗料タンクに蓄えられた塗料成分を、たとえばギアポンプやシリンダーポンプを用いて所定量だけ吐出ノズルから吐出することができるように構成されており、複数の塗料成分について、それぞれ吐出量を調整することができるようになっている。本実施例のディスペンサ３０では、透明皮膜成分となるベース、及びホワイト、ブラック、エロー、レッドの４種の基本色材の合計５つの塗料成分を、コンピュータ１０からの指示に従って、それぞれ吐出量を調整しつつ吐出できるようにされている。このため、後述するように、これらの塗料成分の配合比が推薦配合比となるように、それぞれの塗料成分を調合することができる。
さらに、攪拌装置４０は、ディスペンサ３０から所定量ずつ吐出された塗料成分を攪拌混練して、均一な非隠蔽性塗料とする。
【００６３】
出来上がった非隠蔽性塗料は、塗装装置５０に供給され、所望の下地材に塗布される。具体的には、ロールコータ、リバース掻き取りロール、スプレーコータ、カーテンコータ、及びＵＶ照射装置、熱風乾燥機等からなる。
本例では、ロールコータよって下地材に塗布された非隠蔽性塗料（ステイン）は、リバース掻き取りロールによって、下地材表面の化粧板（突板）の導管内に注入塗布されるとともに、表面の非隠蔽性塗料が掻き取られ、乾燥される。その後、無色透明のＵＶクリア塗料をロールコータで下塗りし、ＵＶ乾燥する。さらに無色透明のＵＶクリア塗料を中塗りし、ＵＶ乾燥する。さらに無色透明のＵＶクリア塗料を上塗りし、ＵＶ乾燥することで、塗装物５２ができあがる。かくして、塗装物製造装置１３００により、下地材に色合わせされた塗料が塗布された塗装物５２が製造される。
なお、非隠蔽性塗料の色合わせを行うには、出来上がった試験塗装物５１が見本物ＭＨと同様な色に仕上がっているかを確認し、色合わせが不適切な場合には、さらにベースや基本色材の配合比を微調整して、より近い色となるようにする必要がある。そこで、塗装装置５０で塗装された試験塗装物５１をも、分光光度計２０で測色し、色の適否の判断や更なる調整の要否判断を行うようにしている。
【００６４】
ついで、コンピュータ１０内に構築されるサンプル塗装物データベースに格納されるサンプル塗装物データの例について、図２を参照して説明する。本実施例におけるサンプル塗装物データは、それぞれ、下地材の種類、ベース、及びホワイト、ブラック、エロー、レッドの４種の基本色材の合計５つの塗料成分の配合比（千分率）、４種の基本色材を合計した色材の合計配合比（千分率）、４００ｎｍ〜７００ｎｍの範囲における分光反射率データ、サンプル塗装物のＬ＊、ａ＊、ｂ＊を含んでいる。
図２に例示するサンプル塗装物データでは、下地材の種類として、木質材（化粧材，突板）として、なら、かば、ぶなの３種を含んでいる。また、これらのサンプル塗装物データは、４種の基本色材相互の配合比のみならず、ベースの配合比、及び４種の基本色材の合計配合比が判るようにされている。
【００６５】
なお、図２に例示するサンプル塗装物データを見れば判るように、これらのデータは、下地材の種類や色、ベースの配合比（基本色材の合計配合比）などが区々のデータとなっている。このような多数のデータを保持することで、後述するように、多くの場合に、より近い色を有する近似色サンプル塗装物データを得ることができるようになる。従って、新たな塗装物を製造した場合に、そのデータをこのサンプル塗装物データとして蓄積することで、その後に、より適切な色合わせができるようになる。
また、図２に例示するサンプル塗装物データでは、分光反射率のほかに、それぞれＬ＊、ａ＊、ｂ＊を含んでいる例を示したが、サンプル塗装物データには、Ｌ＊、ａ＊、ｂ＊を含まず、分光反射率のみを含むだけとすることもできる。この場合には、後述するステップＳ３３１で色差を算出したり、ステップＳ３４２でＫを算出するに当たり、予めＬ＊、ａ＊、ｂ＊を算出してからこれらのステップに進む。
【００６６】
本実施例１で色合わせを行うのは、透明皮膜成分と１または複数の基本色材とからなる非隠蔽性塗料である。この非隠蔽性塗料及びその塗装物の色を見本に合わせるに当たっては、その手法の１つとして、クベルカムンクの式を用いて、基本色材の合計配合比を固定した状態で、基本色材同士の配合比を調整して、サンプル塗装物の色を色見本に近づける手法が考えられる。
一方、基本色材同士の配合比を固定したまま、基本色材の合計配合比を変化させて、サンプル塗装物の色を色見本に近づける手法が、本実施例によるものである。
【００６７】
ついで、本実施例１にかかる色合わせ装置３００及び色合わせ方法における色合わせ手順について、図３〜図５を参照して説明する。まず、予め入手した見本物ＭＨの分光反射率などの見本色データを分光光度計２０（図１参照）を用いて取得する（ステップＳ１１）。得られた分光反射率は、ステップＳ３０１で示すように、見本色データ取得手段として機能するコンピュータ１０に入力され、見本のＣＩＥＬＡＢ（Ｌ＊ST，ａ＊ST，ｂ＊ST）が算出される。
なお、分光反射率やＬ＊ST，ａ＊ST，ｂ＊STなどの見本色データは、分光光度計で見本物ＭＨを測色して得るほか、ＬＡＮ，インターネットなどのネットワークシステムを通じて、取得することもできる。
【００６８】
ついで、ステップＳ２１において、作業者がキーボード１５から下地材の種類を入力することによって、使用する下地材の種類が指定される（ステップＳ３０２）。なお、ディスプレイ１０ａに示された下地材の種類を示す表示を、マウス１６あるいはキーボード１５から指定することで、下地材の種類を指定することもできる。また、上述のように、見本色データを送信するとともに、下地材の種類をも通信によって送信、指定することもできる。
本実施例では、コンピュータ１０の図示しない記憶媒体には、下地材の種類に対応した下地材の明度Ｌ＊0が記憶されている。このため、下地材の種類を指定することで、下地材の明度Ｌ＊0も設定される。
なお、下地材の明度Ｌ＊0には、所定の方法（材質、明るさ、その他）で分類された下地材の種類に応じて、多数の測定値の平均値など、その典型的な下地材の明度Ｌ＊0が記憶されている。この下地材の明度Ｌ＊0は、下地材に非隠蔽性塗料から各基本色材を除いた無色透明のベースからなる塗料をステインとして用い、さらに無色透明のクリア塗料を下塗り、中塗り、及び上塗りして製作した塗装物（下地材の明度測定用サンプル）を測色して得ている。なお、下地材に非隠蔽性塗料（ステイン）を塗布することなく、無色透明のクリア塗料の下塗り、中塗り及び上塗りのみを施して製作した塗装物（測定用サンプル）を測色して、下地材の明度Ｌ＊0としても良い。
また、下地材の明度Ｌ＊0は、下地材の種類とともに、キーボード等からあるいは通信によって指定することもできる。
【００６９】
ついで、サンプル塗装物データベース１１に格納されたデータ（図２参照）を用いて、ステップＳ３０３に示すサブルーチンにより、近似色サンプル塗装物データを選択する。具体的には、図４に示すように、ステップＳ３３１において、まず、前述したステップＳ３０１で取得した見本物ＭＨに関するＬ＊ST，ａ＊ST，ｂ＊STと、サンプル塗装物データベース１１に格納された各々のサンプル塗装物データに含まれるＬ＊，ａ＊，ｂ＊とを用いて、両者の色差（△Ｅ）を算出する。なお、この際、サンプル塗装物データとして、指定された下地材の種類にかかるサンプル塗装物データのみを用いる。具体的には、例えば、ステップＳ２において、下地材の種類として、「なら」が指定された場合には、サンプル塗装物データベース１１に格納された各々のサンプル塗装物データ（図２参照）のうち、下地材の種類が「なら」であるサンプル番号１〜６４（Ｎ＝６４）のサンプルデータに各々含まれるＬ＊，ａ＊，ｂ＊と、見本物ＭＨに関するＬ＊ST，ａ＊ST，ｂ＊STとを用いて、合計Ｎ＝６４ヶの色差をそれぞれ算出する。
なお、色差△Ｅは、△Ｅ＝√（△Ｌ＊2＋△ａ＊2＋△ｂ＊2）で与えられる。
ここで、△Ｌ＊＝Ｌ＊ST−Ｌ＊、△ａ＊＝ａ＊ST−ａ＊、△ｂ＊＝ｂ＊ST−ｂ＊である。
【００７０】
ついで、ステップＳ３３２以降で、Ｎヶのサンプル塗装物データのうち、色差△Ｅが最も小さなサンプル塗装物データを選択する。ただし、色差△Ｅが等しいデータが複数存在する場合がある。そこで、まずステップＳ３３２において、Ｎヶの色差△Ｅのうち、最小の色差を有するサンプル塗装物データの数をチェックする。
ここで、その数が１ヶの場合には、ステップＳ３３４に進み、そのような最小の色差を有するサンプル塗装物データ（１点）を、近似色サンプル塗装物データとする。
一方、その数が複数の場合には、ステップＳ３３３に進み、さらに、この複数のサンプル塗装物データについて、彩度差△Ｃを算出し、評価する。彩度差△Ｃは、△Ｃ＝√（△ａ＊2＋△ｂ＊2）で与えられる値である。
【００７１】
木質材などの下地材に非隠蔽性塗料を塗布した塗装物においては、同じ色差（△Ｅ）であっても、明度の差異△Ｌ＊が小さい場合よりも、ａ＊−ｂ＊平面における彩度差△Ｃが小さい方が、色が似通って見える傾向にある。従って、同じ色差△Ｅで有れば、彩度差△Ｃの小さいサンプル塗装物データを選択する方が、より適切であるからである。
【００７２】
そこで、ステップＳ３３４において、最小の色差△Ｅを有する複数のサンプル塗装物データの中から、最も小さな彩度差△Ｃを有するもの１点を、選択して近似色サンプル塗装物データとする。
かくして、サンプル塗装物データベース１１に格納されたデータの中から、１点の近似色サンプル塗装物データを選択する。
【００７３】
ついで、ステップＳ３３５に進み、以下の評価式を満足するか否かを判断する。この評価式は、(Ｌ＊0−Ｌ＊)・(Ｌ＊0−Ｌ＊ST)＞０である。この評価式は、下地材の明度Ｌ＊0と近似色サンプル塗装物の明度Ｌ＊との差の符号（＋または−）と、下地材の明度Ｌ＊0と見本の明度Ｌ＊STとの差の符号とが、異なるか否かを評価するものである。
本実施例は、各基本色材同士の配合割合については近似色サンプル塗装物データと同じとする一方、近似色サンプル塗装物データとは異なる各基本色材の合計配合比ＤREを有する推薦塗料の推薦配合比を得るものである。従って、下地材の明度Ｌ＊0と近似色サンプル塗装物の明度Ｌ＊との差の符号が、下地材の明度Ｌ＊0と見本の明度Ｌ＊STとの差の符号と同じである必要がある。以下の例で説明する。下地材の明度Ｌ＊0と見本の明度Ｌ＊STとの差の符号が「＋」であると仮定する。この場合には、下地材の明度Ｌ＊0に対して見本の明度Ｌ＊STが小さいこと、つまり、色見本（つまり目標とする物）においては、下地材に塗料を塗布することで、明度が低下することを示している。つまり、色見本においては、塗布した塗料は、下地材よりも暗い色であることが判る。これに対して、もし下地材の明度Ｌ＊0と近似色サンプル塗装物の明度Ｌ＊との差の符号が「−」となったとする。この場合には、下地材に近似色サンプル塗料を塗布したことで、明度が上昇したことを示している。つまり、このような近似色サンプル塗料は下地材よりも明るい色であることが判る。従って、このような明るい色の近似色サンプル塗料について、その各基本色材同士の配合割合を維持しつつ（つまり色の傾向を変えないで）、各基本色材の合計配合比（つまりベースと各基本色材との割合）のみを変更したとしても、下地材よりも暗い色の推薦塗料となることはないと考えられる。従って、このような符号の組み合わせとなる近似色サンプル塗装物データが選択された場合には、これを排除する必要があるのである。色見本とサンプル塗装物とが逆となった場合も同様である。
【００７４】
そこで、２つの差の符号が一致した場合（Ｙｅｓ）には、ステップＳ３３４で選択した近似色サンプル塗装物データを維持して、メインルーチンに戻る。
一方、２つの差の符号が一致しない場合（Ｎｏ）には、ステップＳ３３６に進む。このステップＳ３３６では、ステップＳ３３４で選択した近似色サンプル塗装物データを放棄し、ステップＳ３３２に戻ることで、再度ステップＳ３３２〜Ｓ３３４に従って、他のサンプル塗装物データを近似色サンプル塗装物データとして選択可能（Ｙｅｓ）であるか否かを判断する。ここで、Ｙｅｓと判断された場合には、ステップＳ３３２に戻り、再度近似色サンプル塗装物データを選択する。一方、Ｎｏと判断された場合には、ステップＳ３３７に進み、合計配合比の変更によっては、色合わせ不可という判断をして、この処置手順を終了させる。
なお、下地材の種類（下地材の明度Ｌ＊0）を変更する（例えば「暗いナラ」から「明るいナラ」に変更する）ことで、適切な近似色サンプル塗装物データを選択できる場合もありうるので、必要に応じて、破線で示すようにステップＳ３０２まで戻るようにすることもできる。
【００７５】
ついで、ステップＳ３０４のサブルーチンに進み、推薦配合比を算出する。具体的には、図５に示すように、ステップＳ３０３で選択し、サンプル塗装物データベース１１に格納されている近似色サンプル塗装物データから、ステップＳ３４１において、４つの基本色材の合計配合比Ｄ等のデータを取得する。例えば、図２に示すサンプル塗装物データのうち、近似色サンプル塗装物データとして、サンプルＮｏ１３のデータが選択された場合には、合計配合比ＤとしてＤ＝５０／１０００＝０．０５（＝５．０％）の値を取得する。
【００７６】
ついで、ステップＳ３４２において、近似色サンプル塗装物の明度Ｌ＊、ステップＳ３０１で得た下地材の明度Ｌ＊0、及び合計配合比Ｄを用い、指数ｎ＝０．４と仮定して、下記式（３）に従って、定数Ｋを算出する。
Ｋ＝(Ｌ＊o−Ｌ＊)／Ｄn    …式（３）
さらに、ステップＳ３４３に進み、Ｋの値を評価する。前述したように、ｎ＝０．４と仮定して定数Ｋを求めたときに、定数Ｋの大きさが、小さい場合には、指数ｎを大きな値に代えて再計算するのがよいことが判っている。そこで、このステップＳ３４３において、Ｋ≧３０のときは、Ｋの値ををそのままとして、ステップＳ３４６に進む。一方、２０≦Ｋ＜３０のときは、ステップＳ３４４に進み、指数をｎ＝０．６として、上記式（３）によって、定数Ｋを再計算してからステップＳ３４６に進む。する。また、０＜Ｋ＜２０のときは、ステップＳ３４５に進み、指数をｎ＝０．８として、上記式（３）によって、定数Ｋを再計算してからステップＳ３４６に進む。
【００７７】
その後、ステップＳ３４６では、下地材のＬ＊0、得られた定数Ｋ、指数ｎ、及びステップＳ３０１で得た見本の明度Ｌ＊STを用いて、式（１）に従って推薦塗料の合計配合比ＤREを算出する。
ＤRE＝n√（（Ｌ*0−Ｌ*ST）／Ｋ）  …式（１）
推薦塗料では、基本色材の合計配合比ＤREとする一方、各基本色材同士の配合割合については、近似色サンプル塗装物データと同じである。
そこで、ステップＳ３４７において、これらの関係を満足するようにして、ベース及び４種の基本色材の配合比を算出する。かくして、近似色サンプル塗装物データを用いて、近似色サンプル塗料の配合比を、見本色データに基づいて補正し、これに近づけ色あわせを行った塗料（推薦塗料）を得ることができた。
【００７８】
その後、メインルーチンに戻り、前述したように、ステップ３０５において、得られたこの推薦配合比に従い、ディスペンサ３０及び攪拌装置４０を用いて非隠蔽性塗料（推薦塗料、試作塗料）を調合し、塗装装置５０を用いて指定された下地材に塗布して試験塗装物５１を試作する。
【００７９】
ついで、ステップＳ３０６において、この試験塗装物５１の色を確認する。具体的には、目視による評価のほか、分光光度計２０で測色してその分光反射率、Ｌ＊TR、ａ＊TR、ｂ＊TR等を得、評価が良好で、試験塗装物５１の色が満足できるもので有れば、色合わせは完了する。
一方、不十分の場合（色差が大きい場合）には、ステップＳ３０４に戻る。具体的には、図５において破線で示すように、近似色サンプル塗装物データに代えて、ステップＳ３０６で得た試験塗装物の明度Ｌ＊TRなどのデータを用いて、ステップＳ３４１以降の処理を行い、前回の推薦配合比を補正して、新たな推薦配合比を算出する。
さらに具体的には、図３に示すように、ステップＳ３０７において、ＤREをＤに代入し、新たな推薦配合比を得るにあたり、前回推薦配合比を得るためにステップＳ３０４（ステップＳ３４２）で用いた既知配合塗料の合計配合比Ｄに代えて、前回得た推薦塗料の合計配合比ＤREを用いる。また同様に、Ｌ＊TRをＬ＊に代入し、新たな推薦配合比を得るにあたり、前回推薦配合比を得るためにステップＳ３０４（ステップＳ３４２）で用いた近似色サンプル塗装物の明度Ｌ＊に代えて、試作塗装物５１の明度＊ＬTRを用いるようにする。これにより、前回の推薦塗料の推薦配合比と試験塗装物５１の結果を反映させて、新たな推薦塗料の推薦配合比を得ることができるため、見本物（色見本）との色差が十分小さな試験塗装物５１及び推薦塗料を早期に得ることができる。
【００８０】
以上において、コンピュータ１０は、ステップＳ３０１において、見本色データ取得手段として機能し、ステップＳ３０２において、下地材種類指定手段及び下地材明度取得手段として機能し、ステップＳ３０３において、近似色サンプル塗装物データを選択するサンプル選択手段あるいは近似色データ取得手段として機能し、ステップ３０４において、推薦塗料の推薦配合比を得る推薦配合比算出手段として機能していることが判る。また、ステップＳ３４２〜Ｓ３４５において、Ｋｎ決定手段として機能し、ステップＳ３４６において、合計配合比決定手段として機能していることが判る。また、ステップＳ３０６において試作色データ取得手段及び差異判断手段として機能している。
【００８１】
本実施例１では、コンピュータ１０を各手段として用いて得た推薦塗料の推薦配合比に従って、ディスペンサ３０から吐出した塗料成分を攪拌装置４０で攪拌して推薦塗料を調合する。その後、塗装装置５０によって、これに供給された推薦塗料を下地材へ塗装する。具体的には、本例では、前述したように、ロールコータよって下地材に塗布された推薦塗料（ステイン）を、リバース掻き取りロールによって、下地材表面の化粧板（突板）の導管内に注入塗布した後、乾燥する。その後、無色透明のＵＶクリア塗料をロールコータで下塗りし、ＵＶ乾燥する。さらに無色透明のＵＶクリア塗料を中塗りし、ＵＶ乾燥する。さらに無色透明のＵＶクリア塗料を上塗りし、ＵＶ乾燥することで、塗装物５２を製造する。このように、色合わせ装置３００と塗装装置５０とを備えることで、色合わせされた塗装物５２の製造装置１３００となっている。
【００８２】
ついで、本実施例１の色合わせ装置３００を用いて色合わせを行った具体例（２例）について説明する。
（具体例１）
図６に第１の具体例を示す。本例では、見本物ＭＨは、下地材に「なら」を用い、ベース及びホワイト、ブラック、エロー、レッドの基本色材の配合比を、９７５．０，１２．５，５．０，５．０，２．５（いずれも千分率）とした非隠蔽性塗料を塗布してなる。なお、この配合比は、あくまでも参考データであり、実際の色合わせにおいては、この配合比は使用しないので、未知（不明）であってもよい。この見本物ＭＨについて測色したところ、見本色データとして、Ｌ＊ST＝５１．５６，ａ＊ST＝１０．３３，ｂ＊ST＝２４．４８が得られた。なお、図６では、各波長における分光反射率については具体的数値を示さないこととする。
【００８３】
ついで、本実施例１の色合わせ装置による色合わせについて説明する。本実施例１では、ステップＳ３０３で選択した近似色サンプル塗装物データを用いる。本例では、図２に示すデータのうち、サンプルＮｏ１３のサンプル塗装物データが近似色サンプル塗装物データに選択されたとする。この近似色サンプル塗装物データは、Ｌ＊＝４８．２２，ａ＊＝９．９５，ｂ＊＝２３．３６であり、見本色データとの差異は、△Ｌ＊＝３．３４，△ａ＊＝０．３８，△ｂ＊＝１．１２であり、色差△Ｅ＝３．５４である。また、下地材（なら）の明度Ｌ＊0は、Ｌ＊0＝６２．７０とした。
【００８４】
そこで、ステップＳ３４２〜Ｓ３４５で、定数Ｋ及び指数ｎを算出したところ（式（３）参照）、Ｋ＝４７．９９，ｎ＝０．４となった。そこで、ステップＳ３４６で式（１）を用いて推薦塗料の合計配合比ＤREを算出したところ、ＤRE＝２６／１０００＝０．０２６となった。図６における推薦配合割合の欄は、近似色サンプル塗料の配合比と各基本色材の数値を同じとして、ベースの値のみを大きくし、全体として合計配合比ＤRE＝２６／１０００となるように調整した場合の各値を示す。また、推薦配合比の欄では、ベース及び基本色材の配合比を千分率で示す。
この実施例１の装置及び方法で得た具体例１にかかる推薦配合比の推薦塗料を塗布した試作塗装物を測色したところ、Ｌ＊RE＝５１．１４，ａ＊RE＝１０．１１，ｂ＊RE＝２３．９７であった。見本色データとの差異は、△Ｌ＊＝０．４２，△ａ＊＝０．２２，△ｂ＊＝０．５１であり、色差△Ｅ＝０．７０であり、色差△Ｅ≦１．０の十分近似した色となった。このことから、推薦塗料の色あわせが適切に行えたことが判る。
【００８５】
（具体例２）
ついで、図７に第２の具体例を示す。本例の見本物ＭＨは、下地材に「なら」を用い、ベース及びホワイト、ブラック、エロー、レッドの基本色材の配合比を、９５０．０，３７．５，１．５，５．０，６．０（いずれも千分率）とした非隠蔽性塗料を塗布してなる。この見本物ＭＨについて測色したところ、見本色データとして、Ｌ＊ST＝５６．６９，ａ＊ST＝８．７１，ｂ＊ST＝２２．１５が得られた。なお、図７では、各波長における分光反射率については具体的数値を示さないこととする。
【００８６】
一方、本実施例１の色合わせ装置による色合わせについて説明する。本実施例１では、ステップＳ３０３で選択した近似色サンプル塗装物データを用いる。本例では、図２に示すデータのうち、サンプルＮｏ３８のサンプル塗装物データが近似色サンプル塗装物データに選択されたとする。この近似色サンプル塗装物データは、Ｌ＊＝５３．８０，ａ＊＝８．６３，ｂ＊＝２１．６１であり、見本色データとの差異は、△Ｌ＊＝２．８９，△ａ＊＝０．８０，△ｂ＊＝０．５４であり、色差△Ｅ＝２．９４である。また、下地材（なら）の明度Ｌ＊0は、具体例１と同じく、Ｌ＊0＝６２．７０とした。
【００８７】
そこで、ステップＳ３４２〜Ｓ３４５で、定数Ｋ及び指数ｎを算出したところ、ステップＳ３４２においてｎ＝０．４として求めたＫは、Ｋ＝２２．３６であった。このため、ステップＳ３４４に進み、ｎ＝０．６としてＫの再計算を行い、Ｋ＝３５．４３を得た。
ついで、ステップＳ３４６で推薦塗料の合計配合比ＤREを算出したところ、ＤRE＝５２／１０００＝０．０５２となった。図７における推薦配合割合の欄は、近似色サンプル塗料の配合比と各基本色材の数値を同じとして、ベースの値のみを大きくし、全体として合計配合比ＤRE＝５２／１０００となるように調整した場合の各値を示す。また、推薦配合比の欄では、ベース及び基本色材の配合比を千分率で示す。
この実施例１の装置及び方法で得た具体例２にかかる推薦配合比の推薦塗料を塗布した試作塗装物を測色したところ、Ｌ＊RE＝５６．１３，ａ＊RE＝８．５９，ｂ＊RE＝２１．９２であった。見本色データとの差異は、△Ｌ＊＝０．５６，△ａ＊＝０．１２，△ｂ＊＝０．２３であり、色差△Ｅ＝０．６２であり、色差△Ｅ≦１．０の十分近似した色となった。このことから、推薦塗料の色あわせが適切に行えたことが判る。
【実施例２】
【００８８】
上記実施例１においては、近似色サンプル塗装物データに明度Ｌ＊を含み、また、下地材の明度Ｌ＊0も予め記憶されていた値を用いた。これに対し、本実施例２では、近似色サンプル塗装物データは用いるが、実測用の近似色サンプル塗料を作成し、下地材に塗布して、実測用近似色サンプル塗装物の明度Ｌ＊、及び下地材の明度Ｌ＊0を実測する点で異なり、他の部分は同様であるので、同様な部分の記載は省略あるいは簡略化する。
実施例２にかかる色合わせ装置４００及び塗装物製造装置１４００は、すでに説明した実施例１の色合わせ装置３００及び塗装物製造装置１３００と同様な構成を有しており、図１にその概要を示すように、コンピュータ１０、分光光度計２０，ディスペンサ３０，及び攪拌装置４０を含んでいる。
【００８９】
本実施例２にかかる色合わせ装置４００の色合わせ手順は、実施例１のそれと、近似色サンプル選択のサブルーチンのうち、ステップＳ３０３（図４参照）において、破線で示す部分のみ異なる。即ち、ステップＳ３３４で近似色サンプル塗装物データを選択した後、本実施例２では、破線で示すステップＳ３３８において、近似色サンプル塗装物データに示された近似色サンプル塗料の配合比に従って、実測用のサンプル塗料を作成し、これを下地材に塗布し、実測用の近似色サンプル塗装物を制作する。そして、その明度Ｌ＊を実測する。また、下地材に実測用のサンプル塗料を塗布する前に、下地材の明度Ｌ＊0を測定しておく。なお、近似色サンプル塗装物の一部に、近似色サンプル塗料を塗布しない部分を確保しておき、近似色サンプル塗装物の明度Ｌ＊と下地材の明度Ｌ＊0とを相前後して測定できるようにしても良い。近似色サンプル塗装物の明度Ｌ＊と下地材の明度Ｌ＊0と実測した後は、これらの値を用いて、実施例１と同様にして、定数Ｋ、指数ｎ、推薦塗料の合計配合比ＤRE及び推薦配合比を算出すればよい。
本実施例２のようにして、実測した近似色サンプル塗装物の明度Ｌ＊と下地材の明度Ｌ＊0を用いることで、実際に使用する下地材の色に適合した、より適切な色あわせを行うことができ、これによって色合わせされた塗装物５２が製造される。
【００９０】
上記実施例１，２においては、サンプル塗装物データベース１１に蓄積されたサンプル塗装物データから選択した近似色サンプル塗装物データを用いて、色合わせを行った。このようにすることで、様々な色調のサンプル塗装物データを蓄積しておけば、多様な色調の見本物に対しても、適切な色合わせをすることができる。しかも、色合わせを行ったデータを更にサンプル塗装物データとして蓄積することで、更に、適切な、また少ない回数での色合わせが可能となる。
【実施例３】
【００９１】
上記実施例１，２では、データベース１１に蓄積されたサンプル塗装物データの中から、色見本（見本物）の色に近い色の近似色サンプル塗装物データを選択し、これを用いて色合わせを行った。これに対し、本実施例３では、予め与えられた既知配合塗料と、これを塗布した出発塗装物とを用いて、塗料の色合わせを行う点で異なる。しかし他の部分は同様であるので、同様な部分の説明は省略あるいは簡略化する。
実施例３にかかる色合わせ装置５００及び塗装物製造装置１５００は、すでに説明した実施例１の色合わせ装置３００及び塗装物製造装置１３００と同様な構成を有しており、図１にその概要を示すように、色合わせ装置５００はコンピュータ１０、分光光度計２０，ディスペンサ３０，及び攪拌装置４０を、また塗装物製造装置１５００は、さらに塗装装置５０を含んでいる。但し、サンプル塗装物データベース１１は含んでいない。
【００９２】
ついで、本実施例３にかかる色合わせ装置５００における色合わせ手順について、図８及び図９を参照して説明する。まず、予め入手した見本物ＭＨの分光反射率、ＣＩＥＬＡＢ（Ｌ＊ST，ａ＊ST，ｂ＊ST）などの見本色データを取得する（ステップＳ４０１）。なお、見本色データを取得するステップＳ３１としては、分光光度計２０を用いて見本物ＭＨを直接測色するほか、予め得ておいた見本色データを記録メディアあるいはネットワークを通じて取り込んでも良い。
また、下地材の種類（木質材（突板）の材質、仕上げ、明るさ、その他）も、見本物のデータからステップＳ４０２において取り込む。
【００９３】
ついで、予め与えられていた既知配合塗料データ（Ｓ４１）を取得する（ステップＳ４０３）。さらに、ステップＳ４０４において、既知配合塗料データに従って塗料を調合して既知配合塗料を得、これをステップＳ４０２で指定された種類の下地材に塗布して見本物と近似した色の出発塗装物５３を得る。具体的には、既知配合塗料をステインとして用い、更にクリア塗料を３回（下塗り、中塗り、上塗り）塗布と乾燥を繰り返して出発塗装物５３を作製する。なお、この出発塗装物５３の表面の一部には、既知配合塗料（ステイン）を塗布しないで、クリア塗料のみを塗布した領域を作ってある。
【００９４】
ついで、ステップＳ４０５において、出発塗装物５３を分光光度計２０によって測色し、Ｌ＊，ａ＊，ｂ＊等のデータを得る。また、この出発塗装物５３のうち、既知配合塗料を塗布せず、クリア塗料のみを塗布した部分を測色し、下地材の明度Ｌ＊0をはじめ、ａ＊0，ｂ＊0等のデータを得る。
【００９５】
ついで、ステップＳ４０６に進み、出発塗装物５３と見本物ＭＨとの色を比較する。具体的には、Ｌａｂを用いて両者間の色差△Ｅ（＝√（△Ｌ＊2＋△ａ＊2＋△ｂ＊2））を算出し、この大きさが所定値以下（ＯＫ）であれば、以下の色合わせは不要であるとして、この色合わせを終了する。なお、既知配合塗料における基本色材の合計配合比Ｄを、推薦塗料における合計配合比ＤREとする（ステップＳ４１１）。
【００９６】
一方、色差△Ｅの大きさが所定値以上である場合（ＮＧ）には、ステップＳ４０７のサブルーチンに進み、推薦配合比を算出する。具体的には、図９に示すように、ステップＳ４０３及びＳ４０５で取得した出発塗装物及び既知配合塗料のデータから、まず、ステップＳ４７１において、既知配合塗料における４つの基本色材の合計配合比Ｄ等のデータを取得する。例えば、図１０に示す既知配合塗料について言えば、合計配合比ＤとしてＤ＝５０／１０００（＝(25+10+10+5)／1000＝０．０５０＝５．０％）の値を取得する。
【００９７】
以降は、前述した実施例１と同じく、ステップＳ３４２〜Ｓ３４７に従って、推薦塗料の合計配合比ＤREを得、さらに推薦配合比を得る。なお、下地材の明度Ｌ＊oにはステップＳ４０５において得た値を、見本物の明度Ｌ＊ST にはステップＳ４０１で得た値を用いる。
かくして、出発塗装物データを用いて、既知配合塗料の配合比を、見本色データに基づいて補正し、これに近づけ色あわせを行った塗料（推薦塗料）を得ることができた。
【００９８】
その後、メインルーチンに戻り、ステップＳ４０８において、得られた推薦配合比に従って調合された推薦塗料を作製し、これをステップＳ４０２で指定された下地材に塗布して試験塗装物５１を製作する。具体的には、前述した出発塗装物５３と同じく、推薦塗料をステインとして用い、クリア塗料を塗布して試験塗装物５１を作製する。
【００９９】
ついで、ステップＳ４０９において、試験塗装物５１を分光光度計２０によって測色し、試験塗装物の明度Ｌ＊TRをはじめ、ａ＊TR，ｂ＊TR等のデータを得る。
ついで、ステップＳ４１０に進み、試験塗装物５１と見本物ＭＨとの色を比較する。具体的には、両者間の色差△Ｅを算出し、この大きさが所定値以下（ＯＫ）であれば、再度の色合わせは不要であるとして、この色合わせを終了する。
【０１００】
一方、色差△Ｅの大きさが所定値以上である場合（ＮＧ）には、再度、推薦配合比を算出するため、ステップＳ４０７に戻る。
なお、この際、ステップＳ４１２において、ＤREをＤに代入し、新たな推薦配合比を得るにあたり、前回推薦配合比を得るためにステップＳ４０７（ステップＳ３４２）で用いた既知配合塗料の合計配合比Ｄに代えて、前回得た推薦塗料の合計配合比ＤREを用いる。また同様に、Ｌ＊TRをＬ＊に代入し、新たな推薦配合比を得るにあたり、今回の推薦配合比を得るためにステップＳ４０７（ステップＳ３４２）で用いた出発塗装物５３の明度Ｌ＊に代えて、試作塗装物５１の明度Ｌ＊TRを用いるようにする。これにより、図５において破線で示すように、ステップＳ４０７及びＳ４０９で得た、今回の推薦塗料の推薦配合比と試験塗装物５１の結果を反映させて、新たな推薦塗料の推薦配合比を得ることができるため、見本物（色見本）との色差が十分小さな試験塗装物５１及び推薦塗料を早期に得ることができる。
【０１０１】
さらに、本実施例３では、色差△Ｅを十分小さくできる推薦塗料を得たら、この推薦配合比に従って、ディスペンサ３０及び攪拌装置４０を用いて推薦塗料を調合する。その後、塗装装置５０によって、指定された種類の下地材に推薦塗料（ステイン）を塗布し、掻き取り乾燥後、さらに、クリア塗料を３回塗布及び乾燥を繰り返して、塗装物５２を製造する。このようにして、色合わせされた塗装物５２を製造装置１５００によって製造することができる。
【０１０２】
ついで、本実施例３の色合わせ装置５００を用いて色合わせを行った具体例３（１例）について説明する。
（具体例３）
図１０に具体例３を示す。本例では、見本物ＭＨのデータとして、下地材に「なら」を用いること、そのＬａｂが、Ｌ＊ST＝４８．２２，ａ＊ST＝９．９５，ｂ＊ST＝２３．３６であることが示されたとする。なお、見本物に塗装されている塗料におけるベース及び各基本色材の配合比は不明である。
【０１０３】
ついで、本実施例３に色合わせ装置５００による色合わせについて説明する。本実施例３では、ステップＳ４０３において、既知配合塗料のデータが与えられる。そのデータは、ベース及びホワイト、ブラック、エロー、レッドの基本色材の配合比であり、具体的には、これらが順に、９５０．０，２５．０，１０．０，１０．０，５．０（いずれも千分率）で与えられた。
【０１０４】
そこで、この既知配合塗料の配合比に従って、ディスペンサ３０及び攪拌装置４０を用いて推薦塗料を調合し、「なら」の下地材に塗布し測色したところ、Ｌ＊＝４７．４７，ａ＊＝１０．３４，ｂ＊＝２２．５９が得られた。見本物と出発塗装物との色差△Ｅは、△Ｅ＝１．１８となり、所定値△Ｅ≦１．０よりもわずかに色差が大きいと判断された。また、下地材（なら）の明度Ｌ＊0等を測定したところ、Ｌ＊0＝６１．８４，ａ＊0＝８．９３，ｂ＊0＝２８．１８が得られた。
【０１０５】
そこで、ステップＳ４０７（ステップＳ３４２〜Ｓ３４５）で定数Ｋ及び指数ｎを算出したところ（式（３）参照）と、Ｋ＝４６．６３（＝(61.48−47.41)／(0.05)0.4）となったため、指数ｎ＝０．４を維持する。ついで、ステップＳ３４６に従い、式（１）により、ＤRE＝０．０４３（＝((61.48−48.22)／46.63)1/0.4）を得た。
図１０における推薦配合割合の欄は、近似色サンプル塗料の配合比と各基本色材の数値を同じとして、ベースの値のみを大きくし、全体として合計配合比ＤRE＝４３／１０００となるように調整した場合の各値を示す。また、推薦配合比の欄では、ベース及び基本色材の配合比を千分率で示す。
この実施例３の装置及び方法で得た具体例３にかかる推薦配合比の推薦塗料を塗布した試作塗装物を測色したところ、  Ｌ＊RE＝４８．０６，ａ＊RE＝１０．１１，ｂ＊RE＝２２．９７であった。見本色データとの色差△Ｅは、△Ｅ＝０．４５であり、色差△Ｅ≦１．０の十分近似した色となった。このことから、推薦塗料の色あわせが適切に行えたことが判る。
【０１０６】
以上において、コンピュータ１０は、ステップＳ４０１において見本色データ取得手段として機能し、ステップＳ４０２において下地材種類指定手段として機能し、ステップＳ４０３において既知塗料データ取得手段として機能し、ステップＳ４０５において出発塗装物データ取得手段及び下地材明度取得手段として機能し、ステップＳ４０７において推薦配合比算出手段として機能していることが判る。ステップ４０３及びＳ４０５において近似色データ取得手段としても機能している。
また、ステップＳ３４２〜Ｓ３４５においてＫｎ決定手段として機能し、ステップＳ３４６において合計配合比決定手段として機能していることが判る。さらに、ステップＳ４０９において試作色データ取得手段として機能し、ステップＳ４１０において差異判断手段として機能していることが判る。また、ステップＳ４０６において初期差異判断手段として機能している。
【０１０７】
また本実施例３でも、コンピュータ１０を各手段として用いて得た推薦塗料の推薦配合比に従って、ディスペンサ３０から吐出した塗料成分を攪拌装置４０で攪拌して推薦塗料を調合する。その後、塗装装置５０によって、これに供給された推薦塗料を下地材へ塗装する。具体的には、前述したように、ロールコータよって下地材に塗布された推薦塗料（ステイン）を、下地材表面の化粧板（突板）に塗布し掻き取り後、乾燥する。その後、無色透明のＵＶクリア塗料の塗布と乾燥を３回繰り返して、塗装物５２を製造する。このように、色合わせ装置５００と塗装装置５０とを備えることで、色合わせされた塗装物５２の製造装置１５００となっている。
【０１０８】
以上において、本発明を実施例１，２，３に即して説明したが、本発明は上記実施例に限定されるものではなく、その要旨を逸脱しない範囲で、適宜変更して適用できることはいうまでもない。
例えば、図１に示す色合わせ装置３００においては、ディスペンサ３０、攪拌装置４０をも色合わせ装置３００に含めて説明した。しかしながら、図１において破線で示すように、コンピュータ１０で算出した推薦配合比を記載した用紙をプリンタ１８から打ち出させたり、ディスプレイ１０ａに表示する、あるいは、インターネットやＬＡＮなど、図示しない通信回線を用いて別の場所のコンピュータに推薦配合比の値を伝送するだけの色合わせ装置とすることもできる。この場合には、別途、推薦配合比に従って、作業者がベースや各基本色材の塗料を秤量して調合することで、色合わせされた非隠蔽性塗料を得ることとなる。
また、図１に示す色合わせ装置３００においては、分光光度計２０を用いて、見本物ＭＨの測色を行って、見本色データをコンピュータ１０に入力した。しかしながら、コンピュータ１０が見本色データを取得できればよいから、図示しない通信回線を通じて見本色データを取得するようにしても良い。なお、コンピュータ１０が取得する見本色データは、見本物を測色した実測データでなく、何らかの手法で作成した見本色データでも良い。
【０１０９】
また、実施例３では、既知配合塗料のデータ（配合比）を得た後に、これを実際に調合して、下地材に塗布し出発塗装物を実際に作製し、出発塗装物の明度Ｌ＊等を実測したが、出発塗装物の明度Ｌ＊等のデータが別途与えられる場合でも、同様に推薦塗料の推薦配合比を得ることができる。
【図面の簡単な説明】
【０１１０】
【図１】実施例１〜３にかかる色合わせ装置の概要を示す説明図である。
【図２】色合わせ装置内のサンプル塗装物データベースに格納されているサンプル塗装物データの内容を説明する図表である。
【図３】実施例１及び２の色合わせ装置による色合わせの各工程の流れを示すフローチャートである。
【図４】実施例１及び２に係る近似色サンプル選択のサブルーチンの流れを示すフローチャートである。
【図５】実施例１及び２に係る推薦配合比算出のサブルーチンの流れを示すフローチャートである。
【図６】具体的な見本物の色合わせを、実施例１にかかる色合わせ装置を用いて行った具体例１の結果を示す図表である。
【図７】具体的な見本物の色合わせを、実施例１にかかる色合わせ装置を用いて行った具体例２の結果を示す図表である。
【図８】実施例３の色合わせ装置による色合わせの各工程の流れを示すフローチャートである。
【図９】実施例３に係る推薦配合比算出のサブルーチンの流れを示すフローチャートである。
【図１０】具体的な見本物の色合わせを、実施例３にかかる色合わせ装置を用いて行った具体例３の結果を示す図表である。
【符号の説明】
【０１１１】
３００，４００，５００  色合わせ装置
１３００，１４００，１５００  塗装物製造装置
１０  コンピュータ
１１  サンプル塗装物データベース
１５  キーボード
１６  マウス
１８  プリンタ
２０  分光光度計
３０  ディスペンサ
４０  攪拌装置
５０  塗装装置
５１  試験塗装物
５２  塗装物
５３  出発塗装物
ＭＨ  見本物（色見本）
【図１】
2005098980.tif 000003
【図２】
2005098980.tif 000004
【図３】
2005098980.tif 000005
【図４】
2005098980.tif 000006
【図５】
2005098980.tif 000007
【図６】
2005098980.tif 000008
【図７】
2005098980.tif 000009
【図８】
2005098980.tif 000010
【図９】
2005098980.tif 000011
【図１０】
2005098980.tif 000012